(57)【特許請求の範囲】
【請求項１】
一般式（Ｉ）
Ｌｉａ−ｂＭ１ｂＶ２−ｃＭ２ｃ（ＰＯ４）ｘ （Ｉ）
（但し、Ｍ１、Ｍ２、ａ、ｂ、ｃ、及びｘが以下の意味を有している、
Ｍ１：Ｎａ、Ｋ、Ｒｂ及び／又はＣｓ、
Ｍ２：Ｔｉ、Ｚｒ、Ｎｂ、Ｃｒ、Ｍｎ、Ｆｅ、Ｃｏ、Ｎｉ、Ａｌ、Ｍｇ及び／又はＳｃ、
ａ：１．５以上、及び４．５以下の数字、
ｂ：０以上、及び０．６以下の数字、
ｃ：０以上、及び１．９８以下の数字、及び
ｘ：一般式（Ｉ）の化合物の電荷を等しくするために選択される数字で、ａ−ｂ＞０である、）
の化合物を製造するための方法であって、以下の工程、
（Ａ）少なくとも１種のリチウム含有化合物、バナジウムが＋５及び／又は＋４の酸化状態である少なくとも１種のバナジウム含有化合物、及び酸化状態が＋５の少なくとも１つのリン原子を含む少なくとも１種の化合物に酸化される、少なくとも１種の還元剤を含む、基本的に水性の混合物を提供する工程、
（Ｂ）固体化合物を得るために、工程（Ａ）で提供された混合物を乾燥する工程、
（Ｃ）工程（Ｂ）で得られた固体化合物を、３００℃以上、９５０℃以下の範囲の温度でか焼する工程、
を含み、
前記ｂが０を超える場合には、前記工程（Ａ）で、前記基本的に水性の混合物は更に少なくとも１種のＭ１含有化合物を含み、
前記ｃが０を超える場合には、前記工程（Ａ）で、前記基本的に水性の混合物は更に少なくとも１種のＭ２含有化合物を含み、
前記工程（Ａ）で提供される混合物に含まれる、酸化状態が＋５の少なくとも１つのリン原子を含む少なくとも１種の化合物に酸化される、少なくとも１種の還元剤が、Ｈ３ＰＯ３、（ＮＨ４）Ｈ２ＰＯ３、（ＮＨ４）２ＨＰＯ３、（ＮＨ４）３ＰＯ３、Ｈ３ＰＯ２、（ＮＨ４）Ｈ２ＰＯ２、（ＮＨ４）２ＨＰＯ２、（ＮＨ４）３ＰＯ２及びこれらの混合物から成る群から選ばれることを特徴とする方法。
【請求項２】
工程（Ａ）で提供される基本的に水性の溶液が、更に、酸化状態が＋５の少なくとも１つのリン原子を含む少なくとも１種の化合物を含むことを特徴とする請求項１に記載の方法。
【請求項３】
Ｍ１、Ｍ２、ａ、ｂ、及びｃが以下の意味、
Ｍ１：Ｎａ、
Ｍ２：Ｆｅ、Ｃｏ、Ｎｉ、及び／又はＡｌ、
ａ：２．７５以上、及び３．２５以下の数字、
ｂ：０以上、及び０．２以下の数字、
ｃ：０以上、及び１．０以下の数字、
を有していることを特徴とする請求項１又は２に記載の方法。
【請求項４】
工程（Ｃ）での温度が４００℃以上、８５０℃以下の範囲であることを特徴とする請求項１〜３の何れか１項に記載の方法。
【請求項５】
工程（Ａ）で加えられる、酸化状態が＋５の少なくとも１つのリン原子を含む少なくとも１種の化合物が、Ｈ３ＰＯ４、（ＮＨ４）Ｈ２ＰＯ４、（ＮＨ４）２ＨＰＯ４、（ＮＨ４）３ＰＯ４、及びこれらの混合物から成る群から選ばれることを特徴とする請求項１〜４の何れか１項に記載の方法。
【請求項６】
工程（Ａ）で提供される混合物が、ヒドラジン及び還元糖から選ばれる、少なくとも１種の追加的な還元剤を追加的に含むことを特徴とする請求項１〜５の何れか１項に記載の方法。
【請求項７】
請求項１〜６の何れか１項に記載の方法によって製造することが可能であり、
直径が３μｍ以上、２００μｍ以下の範囲、及びＢＥＴ比表面積が０．１ｍ２／ｇ以上、２０ｍ２／ｇ以下の範囲である、球状の粒子又は塊の状態の、請求項１で定義された一般式（Ｉ）に従う化合物。
【請求項８】
請求項７に記載の化合物を、リチウムイオン電池又は電気化学電池のカソードを製造するために使用する方法。
【請求項９】
請求項７に記載の少なくとも１種の化合物を含む、リチウムイオン電池用のカソード。
【請求項１０】
一般式（Ｉ）
Ｌｉａ−ｂＭ１ｂＶ２−ｃＭ２ｃ（ＰＯ４）ｘ （Ｉ）
（但し、Ｍ１、Ｍ２、ａ、ｂ、ｃ、及びｘが以下の意味を有している、
Ｍ１：Ｎａ、Ｋ、Ｒｂ及び／又はＣｓ、
Ｍ２：Ｔｉ、Ｚｒ、Ｎｂ、Ｃｒ、Ｍｎ、Ｆｅ、Ｃｏ、Ｎｉ、Ａｌ、Ｍｇ及び／又はＳｃ、
ａ：１．５以上、及び４．５以下の数字、
ｂ：０以上、及び０．６以下の数字、
ｃ：０以上、及び１．９８以下の数字、及び
ｘ：一般式（Ｉ）の化合物の電荷を等しくするために選択される数字で、ａ−ｂ＞０である、）
に従う少なくとも１種の化合物及び少なくとも１種の導電性材料を含む混合物を製造するための方法であって、以下の工程、
（Ｄ）少なくとも１種の導電性材料、少なくとも１種のリチウム含有化合物、バナジウムが＋５及び／又は＋４の酸化状態である少なくとも１種のバナジウム含有化合物、及び酸化状態が＋５の少なくとも１つのリン原子を含む少なくとも１種の化合物に酸化される、少なくとも１種の還元剤を含む、基本的に水性の混合物を提供する工程、
（Ｅ）固体化合物を得るために、工程（Ｄ）で提供された混合物を乾燥する工程、
（Ｆ）工程（Ｅ）で得られた固体化合物を、３００℃以上、９５０℃以下の範囲の温度でか焼する工程、
を含み、
前記一般式（Ｉ）で、前記ｂが０を超える場合には、前記工程（Ｄ）で、前記基本的に水性の混合物は更に少なくとも１種のＭ１含有化合物を含み、
前記一般式（Ｉ）で、前記ｃが０を超える場合には、前記工程（Ｄ）で、前記基本的に水性の混合物は更に少なくとも１種のＭ２含有化合物を含み、
前記工程（Ｄ）で提供される混合物に含まれる、酸化状態が＋５の少なくとも１つのリン原子を含む少なくとも１種の化合物に酸化される、少なくとも１種の還元剤が、Ｈ３ＰＯ３、（ＮＨ４）Ｈ２ＰＯ３、（ＮＨ４）２ＨＰＯ３、（ＮＨ４）３ＰＯ３、Ｈ３ＰＯ２、（ＮＨ４）Ｈ２ＰＯ２、（ＮＨ４）２ＨＰＯ２、（ＮＨ４）３ＰＯ２及びこれらの混合物から成る群から選ばれることを特徴とする方法。
【請求項１１】
Ｍ１、Ｍ２、ａ、ｂ、及びｃが以下の意味、
Ｍ１：Ｎａ、
Ｍ２：Ｆｅ、Ｃｏ、Ｎｉ、及び／又はＡｌ、
ａ：２．７５以上、及び３．２５以下の数字、
ｂ：０以上、及び０．２以下の数字、
ｃ：０以上、及び１．０以下の数字、
を有していることを特徴とする請求項１０に記載の方法。
【請求項１２】
工程（Ｆ）での温度が４００℃以上、８５０℃以下の範囲であることを特徴とする請求項１０又は１１に記載の方法。
【請求項１３】
工程（Ｄ）で提供される基本的に水性の溶液が、更に、酸化状態が＋５の少なくとも１つのリン原子を含む少なくとも１種の化合物を含むことを特徴とする請求項１０〜１２の何れか１項に記載の方法。
【請求項１４】
工程（Ｄ）で提供される混合物が、ヒドラジン及び還元糖から選ばれる、少なくとも１種の追加的な還元剤を追加的に含むことを特徴とする請求項１０〜１３の何れか１項に記載の方法。
【請求項１５】
電気伝導材料が、カーボンブラック、グラファイト、カーボンファイバー、カーボンナノファイバー、カーボンナノチューブ、導電性ポリマー又はこれらの混合物から成る群から選ばれることを特徴とする請求項１０〜１４の何れか１項に記載の方法。
【請求項１６】
請求項１０〜１５の何れか１項に記載の方法によって得ることが可能であり、一般式（Ｉ）
Ｌｉａ−ｂＭ１ｂＶ２−ｃＭ２ｃ（ＰＯ４）ｘ （Ｉ）
（但し、Ｍ１、Ｍ２、ａ、ｂ、ｃ、及びｘが以下の意味を有している、
Ｍ１：Ｎａ、Ｋ、Ｒｂ及び／又はＣｓ、
Ｍ２：Ｔｉ、Ｚｒ、Ｎｂ、Ｃｒ、Ｍｎ、Ｆｅ、Ｃｏ、Ｎｉ、Ａｌ、Ｍｇ及び／又はＳｃ、
ａ：１．５以上、及び４．５以下の数字、
ｂ：０以上、及び０．６以下の数字、
ｃ：０以上、及び１．９８以下の数字、及び
ｘ：一般式（Ｉ）の化合物の電荷を等しくするために選択される数字で、ａ−ｂ＞０である、）
の、少なくとも１種の化合物、及び少なくとも１種の導電性材料を含み、ＢＥＴ比表面積が０．５ｍ２／ｇ以上、５０ｍ２／ｇ以下の範囲である混合物。
【請求項１７】
リチウムイオン電池又は電気化学電池のカソードを製造するために、請求項１６に記載の混合物を使用する方法。
【請求項１８】
請求項１６に記載の混合物を含む、リチウムバッテリー用のカソード。
【発明の詳細な説明】
【技術分野】
【０００１】
本発明は、リチウム、バナジウム、及びフォスフェイト−アニオンを含む化合物を製造（調製）するための方法、これら化合物、及び少なくとも１種の導電性材料の混合物を製造するための方法に関し、これらの方法により製造可能（調製可能）な化合物及び混合物に関し、及びリチウムイオン電池のカソードを製造するために、これらの化合物及び混合物を使用する方法に関する。
【背景技術】
【０００２】
Ｌｉ３Ｖ２（ＰＯ４）３を成造（調製）する方法は、従来技術から公知である。
【０００３】
特許文献１（ＵＳ６，５２８，０３３Ｂ１）は、いわゆるカルボ−サーマル処理で、Ｌｉ３Ｖ２（ＰＯ４）３のような化合物を製造する方法を開示している。Ｖ２Ｏ５，ＬｉＯ２ＣＯ３（ＮＨ４）２ＨＰＯ４と炭素の混合物が、３００℃に加熱され、アンモニア、水、及び二酸化炭素が除去され、冷却された混合物は、粉末化され、そしてペレット化（小球状化）され、そして不活性雰囲気下で８５０℃の温度に加熱される。この文献に従えば、カルボ−サーマル処理では、炭素（カーボン）は、Ｖ＋５をＶ＋３に還元する薬剤である。
【０００４】
特許文献２（ＵＳ５，８７１，８６６）は、Ｌｉ２ＣＯ３、Ｖ２Ｏ５及び（ＮＨ４）２ＨＰＯ４をメタノール中で混合し、そして次にこのスラリーを乾燥することにより、Ｌｉ３Ｖ２（ＰＯ４）３を製造する手順を開示している。これらから得られた粉末は、還元剤としての純粋な水素中で８７５℃でか焼（焼成）される。
【０００５】
特許文献３（ＵＳ５，９１０，３８２）は、Ｎａ３Ｖ２（ＰＯ４）３から出発し、ナトリウムイオンをリチウムイオンと交換することにより、Ｌｉ３Ｖ２（ＰＯ４）３を製造する方法が開示されている。
【０００６】
非特許文献１（Ｃ．Ｗｕｒｍ ｅｔ ａｌ．，Ｃｈｅｍ．Ｍａｔｅｒ．２００２，１４、２７０１〜２７１０頁）には、ＬｉＭｘＰ２Ｏ７（但し、Ｍは、Ｆｅ又はＶである）が開示されており、上記ＬｉＭｘＰ２Ｏ７は、溶解性前駆体を水中で混合し、次に水を徐々に蒸発させ、そして窒素と水素の雰囲気下で３００〜８００℃の温度で焼きなます(annealing)ことによって製造されている。
【０００７】
非特許文献２（Ｓ．Ｐａｔｏｕｘ ｅｔ ａｌ．，Ｊ．Ｐｏｗｅｒ Ｓｏｕｒｃｅｓ １１９〜１２１（２００３）、２７８〜２８４頁）には、純粋な単斜晶系のＬｉ３Ｍ２（ＰＯ４）３（但し、Ｍは、Ｆｅ又はＶである）が開示されており、該Ｌｉ３Ｍ２（ＰＯ４）３は、最初に、水溶液中の前駆体を均質化し、次にＨ２Ｏと揮発性種をゆっくり蒸発させ、そして更に得られた固体を結晶化の下に焼きなますことにより製造されている。焼きなましは、窒素及び水素の雰囲気下で行なわれている。
【先行技術文献】
【特許文献】
【０００８】
【特許文献１】ＵＳ６，５２８，０３３Ｂ１
【特許文献２】ＵＳ５，８７１，８６６
【特許文献３】ＵＳ５，９１０，３８２
【非特許文献】
【０００９】
【非特許文献１】Ｃ．Ｗｕｒｍ ｅｔ ａｌ．，Ｃｈｅｍ．Ｍａｔｅｒ．２００２，１４、２７０１〜２７１０頁
【非特許文献２】Ｓ．Ｐａｔｏｕｘ ｅｔ ａｌ．，Ｊ．Ｐｏｗｅｒ Ｓｏｕｒｃｅｓ １１９〜１２１（２００３）、２７８〜２８４頁
【発明の概要】
【発明が解決しようとする課題】
【００１０】
従来技術によるＬｉ３Ｖ２（ＰＯ４）３の製造方法では、追加的な還元剤を反応混合物に加えなければならず、又は、か焼工程を還元雰囲気下で行なわなければならないという不利な点を有している。他の不利な点は、Ｌｉ２ＣＯ３のような固体化合物とＶ２Ｏ５を、固体相中で混合する場合、異なるイオンの分散が全体にわたって均一な混合物を得ることが困難なことである。
【００１１】
本発明の目的は、非常に均一に混合され及び結晶質状態の化合物を得ることができる、リチウム−バナジウム−フォスフェイトを製造する方法を提供することにある。更に、本発明の目的は、容易に行うことができ、且つ幾つかの反応段階だけで行うことができる、上述した化合物を製造するための方法を提供することにある。更に、本発明の目的は、通常施されるか焼温度を８００℃以上に上昇させることができ、そして単相リチウム−バナジウム−フォスフェイトを製造する方法を提供することにある。更に、本発明の目的は、Ｌｉ−イオン拡散性、電力特性を改良し、及び追加的にＬｉ−イオンの容量（capacity）を増すために、より微細に分散した、晶子のサイズ（大きさ）の分布が非常に小さい、（Ｌｉ−イオンの充電と放電において、改良されたＬｉ−イオン拡散性を与える）材料を提供することにある。
【課題を解決するための手段】
【００１２】
これらの目的は、  一般式（Ｉ）
Ｌｉａ−ｂＭ１ｂＶ２−ｃＭ２ｃ（ＰＯ４）ｘ    （Ｉ）
（但し、Ｍ１、Ｍ２、ａ、ｂ、ｃ、及びｘが以下の意味を有している、
Ｍ１：Ｎａ、Ｋ、Ｒｂ及び／又はＣｓ、
Ｍ２：Ｔｉ、Ｚｒ、Ｎｂ、Ｃｒ、Ｍｎ、Ｆｅ、Ｃｏ、Ｎｉ、Ａｌ、Ｍｇ及び／又はＳｃ、
ａ：１．５〜４．５、
ｂ：０〜０．６、
ｃ：０〜１．９８、及び
ｘ：Ｌｉ及びＶ、及び、存在する場合には、Ｍ１及び／又はＭ２の電荷を等しくする（equalize）ための数字で、ａ−ｂ＞０である、）
の化合物を製造するための方法であって、以下の工程、
（Ａ）少なくとも１種のリチウム含有化合物、バナジウムが＋５及び／又は＋４の酸化状態である少なくとも１種のバナジウム含有化合物、及び存在する場合には、少なくとも１種のＭ１含有化合物、及び／又は存在する場合には、少なくとも１種のＭ２含有化合物、及び酸化状態が＋５の少なくとも１つのリン原子を含む少なくとも１種の化合物に酸化される、少なくとも１種の還元剤を含む、基本的に水性の混合物を提供する工程、
（Ｂ）固体混合物を得るために、工程（Ａ）で提供された混合物を乾燥する工程、及び
（Ｃ）工程（Ｂ）で得られた固体化合物を、３００〜９５０℃の温度でか焼する工程、
を含むことを特徴とする方法によって達成される。
【図面の簡単な説明】
【００１３】
【図１】スプレー乾燥した粉のＸ線粉回折パターンを示している。試料は、Ｘ線アモルファスである。
【図２】スプレー乾燥したアモルファスの粉（図１）を、窒素下で４００℃でか焼することにより製造された、単相Ｌｉ３Ｖ２（ＰＯ４）３（Ｌｉ３Ｆｅ２（ＰＯ４）３とイソストラクチャー（同構造）、ＢＥＴ＝１１．０ｍ２／ｇ）のＸ線粉回折パターンを示している。
【図３】スプレー乾燥したアモルファスの粉（図１）を、窒素下に４００℃でか焼して製造した、単相Ｌｉ３Ｖ２（ＰＯ４）３（Ｌｉ３Ｆｅ２（ＰＯ４）３とイソストラクチャー、ＢＥＴ＝１１．０ｍ２／ｇ）の走査型電子顕微鏡（ＳＥＭ）の画像を示している。
【図４】スプレー乾燥したアモルファスの粉（図１）を、窒素下に６００℃でか焼して製造した、単相Ｌｉ３Ｖ２（ＰＯ４）３（単相Ｌｉ３Ｆｅ２（ＰＯ４）３とイソストラクチャー、ＢＥＴ＝０．５ｍ２／ｇ）のＸ線粉回折パターンを示している。
【発明を実施するための形態】
【００１４】
好ましい実施の形態では、Ｍ１、Ｍ２、ａ、ｂ及びｃは、以下の意味を有する：
Ｍ１：Ｎａ、
Ｍ２：Ｆｅ、Ｃｏ、Ｎｉ、及び／又はＡｌ、
ａ：２．０〜４．０、特に好ましくは２．５〜３．５、極めて好ましくは２．７５〜３．２５、例えば２．９〜３．１、
ｂ：０〜０．６、特に好ましくは０〜０．４、極めて好ましくは０〜０．２、例えば、０．０５、存在する場合には、０．０１〜０．６、特に好ましくは０．０１〜０．４、極めて好ましくは０．０１〜０．２、例えば０．０１〜０．０５、そしてａ−ｂ＞０、
ｃ：０〜１．８、特に好ましくは０〜１．０、例えば０〜０．５、存在する場合には、０．１〜１．８、特に好ましくは０．１〜１．０、例えば０．１〜０．５、
ｘは、一般式（Ｉ）の化合物の電荷を等しくする(equalize)するために選択され、そしてＬｉ及びＶ、及び所望により存在するＭ１及び／又はＭ２の、存在、酸化状態、及び量に依存する。ｘは常に、Ｌｉ及びＶ及び存在する場合にはＭ１及びＭ２に依存して、一般式（Ｉ）の荷電状態が中性になる価である。ｘは、１．５〜４．５の価が可能である。
【００１５】
例えば、非常に好ましい実施の形態では、Ｍ１及びＭ２が存在せず、及びｃが０でこれによりｘが３で、一般式（Ｉ）Ｌｉ３Ｖ２（ＰＯ４）３の化合物の電荷が中性になる。
【００１６】
非常に好ましい実施の形態では、本発明に従う方法は、式Ｌｉ３Ｖ２（ＰＯ４）３の化合物を得るために行われる。
【００１７】
更に好ましい実施の形態では、例えばＮａ又はＫであるＭ１が、ＬｉとＭ１の量の合計に対して１０モル％以下の量で存在する。他の好ましい実施の形態では、例えばＦｅ、Ｃｏ、Ｎｉ、ＡｌであるＭ２が、化合物中に存在するバナジウム（ＩＩＩ）とＭ２の合計に対して５０モル％以下の量で存在する。
【００１８】
従って、本発明の好ましい実施の形態では、Ｌｉが、Ｍ１によって、ＬｉとＭ１の量の合計に対して１０モル％以下の量で置換され、及びバナジウム（ＩＩＩ）が、Ｍ２によって、バナジウム（ＩＩＩ）とＭ２の合計に対して５０モル％以下の量で置換される。
【００１９】
工程（Ａ）、（Ｂ）及び（Ｃ）について、以下により詳細に説明する。
【００２０】
工程（Ａ）：
本発明に従う方法の工程（Ａ）は、少なくとも１種のリチウム含有化合物、バナジウムが＋５及び／又は＋４の酸化状態である少なくとも１種のバナジウム含有化合物、及び存在する場合には、少なくとも１種のＭ１含有化合物、及び／又は存在する場合には、少なくとも１種のＭ２含有化合物、及び酸化状態が＋５の少なくとも１つのリン原子を含む少なくとも１種の化合物に酸化される、少なくとも１種の還元剤を含む、基本的に水性の混合物を提供することを含む。
【００２１】
通常、この技術分野の当業者にとって公知の、（本方法の工程（Ａ）において、基本的に水性の混合物に導入することが可能な）全てのＬｉ−、Ｍ１−及びＭ２−含有化合物を、本発明に従う方法で使用することができる。
【００２２】
工程（Ａ）のＬｉ含有化合物は、リチウムヒドロキシドＬｉＯＨ、リチウムヒドロキシド−水和物ＬｉＯＨ＊Ｈ２Ｏ、リチウムアセテートＬｉＯＡｃ、リチウムカーボネートＬｉ２ＣＯ３及びこれらの混合物から成る群れから選ばれることが好ましい。非常に好ましい実施の形態では、本発明に従う工程（Ａ）で、リチウムヒドロキシドＬｉＯＨ及び／又はリチウムヒドロキシド−水和物ＬｉＯＨ＊Ｈ２Ｏ及び／又はリチウムカーボネートＬｉ２ＣＯ３をＬｉ含有化合物として使用する。極めて好ましい２種のリチウム含有化合物は、リチウムヒドロキシドＬｉＯＨ、及びリチウムヒドロキシド−水和物ＬｉＯＨ＊Ｈ２Ｏである。
【００２３】
この少なくとも１種のリチウム含有化合物は、本発明に従う方法の工程（Ａ）で、混合物に加えられ、その濃度は、反応混合物全体に対して、通常０．０４〜３ｍｏｌ Ｌｉ／ｌ、好ましくは０．２〜２．０ｍｏｌ Ｌｉ／ｌ、特に好ましくは、０．３〜１．５ｍｏｌ Ｌｉ／ｌである。
【００２４】
通常、バナジウムが＋５及び／又は＋４の酸化状態であり、当業者にとって公知の全てのバナジウム含有化合物を、本発明に従う方法に使用することができ、これは、本方法の工程（Ａ）の、基本的に水性の混合物に組み込むことができる。本発明に従えば、バナジウムの酸化状態が＋５である単一のバナジウム含有化合物、又はバナジウムの酸化状態が＋５である異なるバナジウム含有化合物の混合物を使用することが可能である。更に、バナジウムの酸化状態が＋４である単一のバナジウム含有化合物、又はバナジウムの酸化状態が＋４である異なるバナジウム含有化合物の混合物を使用することが可能である。バナジウムの酸化状態が＋５及び＋４である、異なるバナジウム含有化合物の混合物を使用することも可能である。
【００２５】
好ましい実施の形態では、バナジウムの酸化状態が＋５であるバナジウム含有化合物は、バナジウム（Ｖ）−オキシドＶ２Ｏ５、アンモニウム−メタバナデート（Ｖ）ＮＨ４ＶＯ３、アンモニウム−ポリバナデート及びこれらの混合物からなる群から選ばれる。アンモニウム−ポリバナデートは、アンモニウムカチオンを約５質量％の量で含むバナジウム（Ｖ）−オキシドである。バナジウムの酸化状態が＋４である好ましいバナジウム−含有化合物は、バナジル（ＩＶ）サルフェートハイドレートＶＯＳＯ４・ｘＨ２Ｏ、バナジウム（ＩＶ）オキシドＶＯ２及びこれらの混合物から成る群から選ばれる。ＶＯＳＯ４・ｘＨ２Ｏ中のｘは、化合物の乾燥状態に依存して、異なる意味を有することができ、例えば、化合物が完全に乾燥している場合、ｘは０である。本願の好ましい実施の形態では、バナジウムの酸化状態が＋５である、少なくとも１種のバナジウム含有化合物が使用される。
【００２６】
少なくとも１種のバナジウム含有化合物が、本発明に従う方法の工程（Ａ）で、全反応混合物に対して、０．０４〜２．０ｍｏｌＶ／ｌの濃度、好ましくは０．１〜１．３ｍｏｌＶ／ｌの濃度、特に好ましくは０．２〜１．０ｍｏｌＶ／ｌの濃度で、混合物に加えられる。
【００２７】
存在する場合、少なくとも１種のＭ１含有化合物は、水酸化ナトリウムＮａＯＨ、水酸化ナトリウム−水和物ＮａＯＨ＊Ｈ２Ｏ、ナトリウムアセテートＮａＯＡｃ、ナトリウムカーボネートＮａ２ＣＯ３、及びこれらの混合物から成る群から選ばれることが好ましい。非常に好ましい実施の形態では、水酸化ナトリウムＮａＯＨ及び／又は水酸化ナトリウム−水和物ＮａＯＨ＊Ｈ２Ｏ及び／又はナトリウムカーボネートＮａ２ＣＯ３が、本発明に従う方法の工程（Ａ）で、ナトリウム−含有化合物として使用される。２種の特に好ましいナトリウム含有化合物は、水酸化ナトリウムＮａＯＨ及び水酸化ナトリウム−水和物ＮａＯＨ＊Ｈ２Ｏである。
【００２８】
存在する場合、少なくとも１種のＭ２−含有化合物は、ヒドロキシド、アセテート、オキシド、カーボネート、ハライド、例えばフルオリド、クロリド、ブロミド、アイオダイド、及びこれらの混合物から選ばれる、必要とされるカチオンとアニオンを有する化合物から選ばれることが好ましい。非常に好ましい実施の形態では、少なくとも１種のＭ２−含有化合物のアニオンは、アセテート、オキシド、ヒドロキシド、カーボネート、又はこれらの混合物である。
【００２９】
存在する場合、Ｍ１−及び／又はＭ２−含有化合物は、式（Ｉ）の化合物中に存在する量で、基本的に水性の混合物に加えられる。この技術分野の当業者にとって、必要とされる量の計算方法は公知である。
【００３０】
本発明に従う方法は、本発明に従う方法の工程（Ａ）で、混合物中に少なくとも１種の還元剤を導入することにより行われることが好ましい（該還元剤は、本発明に従う方法の過程で、少なくとも１つのリン原子を酸化状態が＋５の状態で含む、少なくとも１種の化合物に酸化される。）。少なくとも１つのリン原子を酸化状態が＋５の状態で含む、少なくとも１種の化合物に酸化される、少なくとも１種の還元剤は、この還元剤の酸化生成物がＰＯ４３−アニオンを生成する（ＰＯ４３−アニオンは、一般式（Ｉ）の、ＰＯ４３−−含有化合物を得るために必要である。）という有利な点を有している。
【００３１】
好ましい実施の形態では、（少なくとも１つのリン原子を酸化状態が＋５の状態で含む、少なくとも１種の化合物に酸化される）少なくとも１種の還元剤は、炭素を有しない。本発明に従えば、「炭素を有しない」ことは、還元剤中に炭素原子が存在しないことを意味する。Ｈ３ＰＯ３のような、炭素を有しない還元剤の有利な点は、還元を、３００又は３５０℃のような低い温度で行うことができることで、一方、還元剤として炭素を使用する場合には６００℃以上の温度が必要になる。これらの低温は、ナノ結晶性材料を得ることを可能にする。還元剤として炭素を使用する場合に必要になる高温では、ナノ結晶性材料を有利に得ることはできない。
【００３２】
好ましい実施の形態では、（少なくとも１つのリン原子を酸化状態が＋５の状態で含む、少なくとも１種の化合物に酸化される）少なくとも１種還元剤は、Ｈ３ＰＯ３、（ＮＨ４）Ｈ２ＰＯ３、（ＮＨ４）２ＨＰＯ３、（ＮＨ４）３ＰＯ３、Ｈ３ＰＯ２、（ＮＨ４）Ｈ２ＰＯ２、（ＮＨ４）２ＨＰＯ２、（ＮＨ４）３ＰＯ２及びこれらの混合物から成る群から選ばれる。特に好ましい実施の形態では、Ｈ３ＰＯ３、（ＮＨ４）Ｈ２ＰＯ３、（ＮＨ４）２ＨＰＯ３、（ＮＨ４）３ＰＯ３が使用され、非常に好ましい還元剤は、Ｈ３ＰＯ３である。
【００３３】
好ましい実施の形態では、（少なくとも１つのリン原子を酸化状態が＋５の状態で含む、少なくとも１種の化合物に酸化される）少なくとも１種の還元剤が、本発明に従う方法の工程（Ａ）で、反応混合物全体に対して、通常、０．０４〜２．０ｍｏｌ Ｐ／ｌの濃度、好ましくは０．１〜１．３ｍｏｌ Ｐ／ｌ、特に好ましくは０．２〜１．０ｍｏｌ Ｐ／ｌの濃度で、混合物中に添加される。
【００３４】
本発明に従えば、（少なくとも１つのリン原子を酸化状態が＋５の状態で含む、少なくとも１種の化合物に酸化される）少なくとも１種の還元剤が、本発明に従う方法の工程（Ａ）で、反応混合物に加えられる。本発明に従い使用される還元剤は、ＰＯ４３−に酸化されることが好ましい。（少なくとも１つのリン原子を酸化状態が＋５の状態で含む、少なくとも１種の化合物に酸化される）少なくとも１種の還元剤が、反応混合物中に、好ましくは、少なくとも等モルの量で、特に好ましくは等モル量で加えられるので、酸化生成物としてＰＯ４３−が、一般式（Ｉ）の化合物のアニオンの全部の量に匹敵する十分な量で得られる。本実施の形態に従えば、少なくとも１つのリン原子を酸化状態が＋５の状態で含む化合物は、加えられない。
【００３５】
他の好ましい実施の形態では、工程（Ａ）で供給される、基本的に水性の溶液は、追加的に、少なくとも１つのリン原子を酸化状態が＋５の状態で含む化合物を、少なくとも１種含む。本発明の、この好ましい実施の形態では、（少なくとも１つのリン原子を酸化状態が＋５の状態で含む、少なくとも１種の化合物に酸化される）少なくとも１種の還元剤と、（少なくとも１つのリン原子を酸化状態が＋５の状態で含む、）少なくとも１種の化合物の組合せが、本発明に従う方法の工程（Ａ）の反応混合物に加えられる。本発明に従う方法で使用される還元剤は、ＰＯ４３−に酸化されることが好ましい。本発明に従う方法の、この実施の形態では、酸化生成物として得られるＰＯ４３−は、一般式（Ｉ）の化合物のアニオンの全部の量である程には、多量に存在しない。従って、この実施の形態では、（少なくとも１つのリン原子を酸化状態が＋５の状態で含む、）少なくとも１種の化合物を加える必要がある。（少なくとも１つのリン原子を酸化状態が＋５の状態で含む、）少なくとも１種の、この化合物は、一般式（Ｉ）の化合物に導入されるＰＯ４３−アニオンの第２の供給源になる。
【００３６】
工程（Ａ）で任意に加えられる（少なくとも１つのリン原子を酸化状態が＋５の状態で含む、）好ましい化合物は、Ｈ３ＰＯ４、（ＮＨ４）Ｈ２ＰＯ４、（ＮＨ４）２ＰＯ４、（ＮＨ４）３ＰＯ４及びこれらの混合物から成る群から選ばれることが好ましい。特に好ましいものは、Ｈ３ＰＯ４、（ＮＨ４）Ｈ２ＰＯ４、（ＮＨ４）２ＰＯ４及びこれらの混合物であり、Ｈ３ＰＯ４が極めて好ましい。
【００３７】
（少なくとも１つのリン原子を酸化状態が＋５の状態で含む、）少なくとも１種の化合物は、本発明に従う方法の工程（Ａ）で、反応混合物全体に対して、通常、０．０２〜１．０ｍｏｌ Ｐ／ｌの濃度、好ましくは０．０５〜０．６５ｍｏｌ Ｐ／ｌ、特に好ましくは０．１〜０．５ｍｏｌ Ｐ／ｌの濃度で、混合物中に添加される。
【００３８】
更なる好ましい実施の形態では、（少なくとも１つのリン原子を酸化状態が＋５の状態で含む、少なくとも１種の化合物に酸化される）少なくとも１種の還元剤と、任意のものである（少なくとも１つのリン原子を酸化状態が＋５の状態で含む、）少なくとも１種の化合物の他に、少なくとも１種の追加的な還元剤が、本発明に従う方法の工程（Ａ）で混合物中に加えられる。この追加的な還元剤は炭素を含まなくても、含んでいても良い。この少なくとも１種の追加的な還元剤は、ヒドラジン又はこれらの誘導体、ヒドロキシルアミン又はこれらの誘導体、還元糖、例えばグルコース及び／又はサッカロース、アルコール、例えば１〜１０個の炭素原子を有する脂肪族アルコール、例えばメタノール、エタノール、プロパノール、例えば、ｎ−プロパノール又はイソ−プロパノール、ブタノール、例えば、ｎ−ブタノール、イソ−ブタノール、アスコルビン酸、及び容易に酸化される二重結合を含む化合物、及びこれらの混合物から選ばれることが好ましい。
【００３９】
ヒドラジンの誘導体の例は、ヒドラジン−ハイドレート、ヒドラジン−サルフェート、ヒドラジン−ジヒドロクロリド、等のものである。ヒドロキシルアミンの誘導体の例は、ヒドロキシルアミン−ヒドロクロリドである。特に好ましい、（少なくとも１つのリン原子を酸化状態が＋５の状態で含む、少なくとも１種の化合物に酸化されない）炭素を含まない還元剤（カーボンフリーな還元剤）は、ヒドラジン、ヒドラジン−ハイドレート、ヒドロキシルアミン、又はこれらの混合物である。
【００４０】
任意に加えられる、少なくとも１種の還元剤は、一般式（Ｉ）の化合物に導入することが可能な酸化生成物としてＰＯ４３−アニオンを伝えることが、自然状態では不可能なものである。従って、これらの追加的な還元剤の少なくとも１種が使用された場合、これらの還元剤を、（少なくとも１つのリン原子を酸化状態で含む化合物に酸化される）少なくとも１種の化合物、及び任意に（少なくとも１つのリン原子を酸化状態が＋５の状態で含む、）少なくとも１種の化合物と組み合わせた状態で使用する必要がある。これらの場合、（少なくとも１つのリン原子を酸化状態が＋５の状態で含む、少なくとも１種の化合物に酸化される）少なくとも１種の化合物、任意の（少なくとも１つのリン原子を酸化状態が＋５の状態で含む、）少なくとも１種の化合物、及び任意の、工程（Ａ）で加えられる少なくとも１種の追加的な還元剤の量と濃度は、従って、調整する必要がある。それぞれの量を計算する方法は、この技術分野の当業者にとって公知である。
【００４１】
所望により、少なくとも１種の追加的な還元剤が、本発明に従う方法の工程（Ａ）の混合物に加えられ、該加えられる濃度は、この薬剤の還元力と還元ポテンシャルに強く依存する。それぞれの量を計算する方法は、この技術分野の当業者にとって公知である。
【００４２】
（少なくとも１つのリン原子を酸化状態が＋５の状態で含む、少なくとも１種の化合物に酸化される）少なくとも１種の還元剤、好ましくはＨ３ＰＯ３、及び（少なくとも１つのリン原子を酸化状態が＋５の状態で含む、）少なくとも１種の化合物、好ましくはＨ３ＰＯ４の組合せが、本発明に従う方法の工程（Ａ）で加えられる場合、この組合せは、例えば、Ｈ３ＰＯ３／Ｈ３ＰＯ４が、一般式（Ｉ）に従う所望の化合物を得るのに必要な割合よりも大きい割合で加えられることが好ましい。本発明に従う工程（Ａ）の混合物の化学量論的な量を計算する方法は、この技術分野の当業者にとって公知である。
【００４３】
好ましい実施の形態では、少なくとも１種のリチウム−含有化合物、（バナジウムの酸化状態が＋５及び／又は４＋である）少なくとも１種のバナジウム−含有化合物、（少なくとも１つのリン原子を酸化状態が＋５の状態で含む、少なくとも１種の化合物に酸化される）少なくとも１種の還元剤、及び任意の（少なくとも１つのリン原子を酸化状態が＋５の状態で含む、）少なくとも１種の化合物が、（一般式（Ｉ）に従う化学量論が得られるように調整された量で）基本的に水性の混合物に加えられる。この技術分野の当業者にとって、必要な量を計算する方法は公知である。他の好ましい実施の形態では、少なくとも１種のリチウム−含有化合物が加えられる量は、一般式（Ｉ）に従う化学量論的な量よりも≧１質量％、好ましくは≧２質量％の量である。
【００４４】
本発明に従う方法の工程（Ａ）で提供される混合物は、基本的に水性である。本願において「基本的に」という用語は、本発明に従う方法の工程（Ａ）の基本的に水性の混合物を提供するために使用される溶媒の、８０質量％を超える量、好ましくは９０質量％を超える量、特に好ましくは９５質量％を超える量が、水であることを意味する。
【００４５】
水に加え、水と混和性の更なる溶媒が存在しても良い。これら溶媒の例は、１〜１０個の炭素原子を有する脂肪族アルコール、例えばメタノール、エタノール、プロパノール、例えばｎ−プロパノール、又はイソ−プロパノール、ブタノール、例えばｎ−ブタノール、イソ−ブタノールである。本発明に従えば、アルコールは、追加的な還元剤として、及び／又は追加的な溶媒として加えることができる。
【００４６】
非常に好ましい実施の形態では、本発明に従う方法の工程（Ａ）で使用される溶媒は、追加的な溶媒を使用しない水である。
【００４７】
工程（Ａ）で、異なる成分が溶媒又は溶媒の混合物に加えられる順序は、規定されない。好ましい実施の形態では、最初にリチウム含有化合物が溶媒に加えられ、（バナジウムの酸化状態が＋５及び／又は＋４の）バナジウム含有化合物が、第２の成分として加えられる。少なくとも１種の還元剤及び任意に（少なくとも１つのリン原子を酸化状態が＋５の状態で含む、）少なくとも１種の化合物、及び任意の少なくとも１種の還元剤が、次に加えられる。
【００４８】
本発明の好ましい実施の形態では、本発明に従う方法の工程（Ａ）から得られる混合物は、少なくとも１種のリチウム含有化合物、（バナジウムの酸化状態が＋５及び／又は＋４の）少なくとも１種のバナジウム含有化合物、（少なくとも１つのリン原子を酸化状態が＋５の状態で含む、少なくとも１種の化合物に酸化される）少なくとも１種の還元剤を、所望より（少なくとも１つのリン原子を酸化状態が＋５の状態で含む、）少なくとも１種の化合物と組み合わせて含む、基本的に水性の所定の溶液である。
【００４９】
工程（Ａ）は、この技術分野の当業者にとって公知の、全ての適切な反応器で行うことができる。工程（Ａ）は連続的又は不連続的に行うことができる。
【００５０】
本発明に従う方法の工程（Ａ）が行われる温度は、１０〜１２０℃、好ましくは６０〜１００℃、特に好ましくは７０〜９５℃である。１００℃よりも高い温度が使用される場合、（１００℃は、水の沸点なので）反応混合物は、耐圧性反応器内に存在する必要がある。
【００５１】
好ましい実施の形態では、混合物は工程（Ａ）で、０．１〜２４時間、特に好ましくは０．５〜１８時間、攪拌される。混合物のｐＨ−値は、攪拌の最終時には、通常、ｐＨ１０未満、例えば２．０〜８．０である。
【００５２】
本発明に従う方法の工程（Ａ）は、不活性雰囲気下で行うことができる。不活性ガスの例は、窒素、希ガス、例えはヘリウム又はアルゴンである。好ましい実施の形態では、工程（Ａ）は窒素雰囲気下で行うことができる。
【００５３】
Ｖ５＋〜Ｖ４＋及び／又はＶ３＋及び／又はＶ４＋〜Ｖ３＋の大半の還元は、通常、本発明に従う方法の工程（Ａ）及び／又は工程（Ｂ）で行われる。更に、本発明に従う方法の工程（Ｃ）でＶ３＋への還元を完了させることも可能である。還元剤を加えた直後に還元を開始させることも可能である。更に、反応混合物が４０〜１００℃、好ましくは６０〜９５℃に加熱されてから還元を開始させることも可能である。他の好ましい実施の形態では、２種のＰ−含有化合物の組み合わせ、例えばＨ３ＰＯ３／Ｈ３ＰＯ４を還元剤として使用する場合、両化合物が加えられた時に還元が開始される。好ましい実施の形態では、反応混合物中に存在するＶ５＋及び／又はＶ４＋の少なくとも５０％、特に好ましくは少なくとも７５％が、本発明に従う方法の工程（Ａ）及び／又は（Ｂ）で、Ｖ４＋及び／又はＶ３＋に還元される。
【００５４】
工程（Ｂ）：
本発明に従う方法の工程（Ｂ）は、固体化合物を得るために、工程（Ａ）で提供された混合物を乾燥させることを含む。
【００５５】
工程（Ｂ）では、工程（Ａ）で得られた混合物は、固体化合物に変換される。本発明に従う方法の工程（Ａ）で提供された混合物の乾燥は、この技術分野の当業者にとって公知であり、及び上述した成分の水性混合物の水分を除去するために適切な、全ての方法で行うことができる。
【００５６】
工程（Ａ）からの混合物を工程（Ｂ）で乾燥するための好ましい方法は、スプレー乾燥、凍結乾燥、又はこれらの組み合わせである。本発明に従えば、工程（Ｂ）における乾燥は、スプレー乾燥だけで、凍結乾燥だけで、又はスプレー乾燥と凍結乾燥の組み合わせで（順番は両方とも含む）行うことができる。
【００５７】
スプレー乾燥は、工程（Ａ）で得られた混合物を１つ以上の狭いノズルを通過させ、ホットエア又はホット窒素の流れによって乾燥された、微細なドロップ（粉）を得ることにより行われることが好ましい。この替わりに、スプレー（吹きつけ）は、回転ディスクによって行うこともできる。好ましい実施の形態では、使用するホットエア（熱風）又はホット窒素が、１００〜５００℃の温度、特に好ましくは１１０〜３５０℃の温度を有している。スプレー乾燥は、通常、工程（Ａ）の混合物を使用して、中間的な工程無しに行われる。スプレー乾燥により、通常、平均が＜０．５ｍｍの球状の粒子が得られる。直径が１０〜３０μｍの、球状の粒子及び塊を得るために、工程（Ｂ）の好ましい実施の形態では、希釈溶液を使用することができ、そしてこれらの希釈溶液のスプレー乾燥を高圧ノズルを使用して行うことができる。
【００５８】
第２の実施の形態では、本発明に従う方法の工程（Ｂ）が、凍結乾燥によって行われる。従って、スプレーした混合物は、例えば、液体窒素中にスプレー（吹きつけ）される。これから得られた球状の粒子及び塊は、低温で、真空中で乾燥させることができる。
【００５９】
本発明に従う方法の工程（Ｂ）は、不活性雰囲気下で行うことができる。適切な不活性ガスは、窒素又は希ガス、例えばヘリウム又はアルゴンから選ばれる。好ましい不活性ガスは窒素である。
【００６０】
工程（Ｂ）における乾燥は、乾燥した固体を得るために行われる。好ましい実施の形態では、得られた固体は、Ｘ線パターンで非晶構造（アモルファス構造）を示す。好ましい実施の形態では、本発明に従う方法の工程（Ｂ）の乾燥は、固体中に存在する水分の量が、４０質量％未満、好ましくは３５質量％未満、特に好ましくは２５質量％未満である固体を得るために行われる。
【００６１】
工程（Ｂ）の後、所望の固体は、直径が３〜２００μｍ、好ましくは５〜１００μｍ、非常に好ましくは８〜５０μｍの、好ましくは球状の粒子又は塊の状態で得られる。
工程（Ｃ）：
本発明に従う方法の工程（Ｃ）は、工程（Ｂ）から得られた固体化合物を、３００〜９５０℃の温度で、か焼することを含む。工程（Ｃ）は、好ましくは３７５〜９００℃の温度で行われ、特に好ましくは４００〜８５０℃の温度で行われる。
【００６２】
か焼は、不活性雰囲気下で行われることが好ましい。不活性ガスの例は、窒素又は希ガス、例えはヘリウム及び／又はアルゴンである。好ましい実施の形態では、本発明に従う方法の工程（Ｃ）で、窒素が使用される。
【００６３】
本発明に従う方法の有利な点の一つは、か焼は、不活性気体下で行うことができ、（従来技術に従って、）還元雰囲気下で工程（Ｃ）を行う必要がない。これに基づいて、本発明に従う方法は、時間とコストを節約する方法で行うことができる。還元剤、例えば、水素が存在しないことにより、爆発性のガス混合物が存在することが回避される。
【００６４】
本発明に従う方法の工程（Ｃ）は、０．１〜５時間、好ましくは０．５〜３時間行われる。工程（Ｃ）の非常に好ましい実施の形態では、温度は、０．１〜２時間の期間、好ましくは０．５〜１．５時間にかけて、徐々に昇温され、次に、この温度が、０．１〜２時間の期間、好ましくは０．５〜１．５時間の期間、維持され、そして最終的には、温度が室温にまで下げられる。
【００６５】
好ましい実施の形態では、工程（Ｃ）で得られた生成物は、直径が３〜２００μｍ、好ましくは５〜１００μｍ、非常に好ましくは８〜５０μｍの、基本的に球状の粒子、又は塊からなる。
【００６６】
か焼の温度は、一般式（Ｉ）に従う化合物の比表面積に重要な影響を及ぼす。か焼の間、低温であると、通常、比表面積は大きくなる。か焼の間、高温であると、通常、比表面積は小さくなる。
【００６７】
本発明に従う方法の工程（Ｃ）で得られた球状の粒子又は塊は、通常、ＢＥＴ比表面積が、０．０１〜３０ｍ２／ｇ、好ましくは０．１〜２０ｍ２／ｇである。
【００６８】
工程（Ｃ）のための適切な装置は、この技術分野の当業者にとって公知であり、一例を挙げれば、回転炉(rotary furnace)である。回転炉中での滞留時間は、炉の傾斜と回転速度に基づく。この技術分野の当業者は、回転炉内で、適切な滞留時間を調節する方法を知っている。好ましい実施の形態では、本発明に従う方法の工程（Ｃ）でか焼される固体は、か焼の間、動かされ、これは例えば、流動床反応器、又は回転炉内で行われる。か焼くの間、固体を攪拌することも可能である。
【００６９】
本発明に従う方法の工程（Ｃ）は、通常、所望の生成物への完全な変換を得るのに適切な圧力で行われる。好ましい実施の形態では、工程（Ｃ）は、（外部から反応器内に酸素が浸入することを防止するために、）大気圧よりも僅かに高い圧力下で行われる。この僅かに増加した雰囲気圧力は、この工程でか焼された固体化合物に流れる少なくとも１種の不活性ガスによることが好ましい。
【００７０】
本発明に従う方法は、連続的に、又は不連続的に行うことができる。好ましい実施の形態では、本発明に従う方法は、不連続的に行われる。
【００７１】
本発明に従う方法の好ましい実施の形態では、工程（Ｂ）又は工程（Ｃ）で得られた固体化合物は、所望の大きさを有する結晶性の塊を得るために、工程（Ｃ）を行う前、及び／又は工程（Ｃ）の後に粉砕（製粉）される。適切な粉砕は、この技術分野の当業者にとって公知である。例は、磨耗が非常に少ないジェットミルで、窒素及び／又は空気を使用して行うことが好ましい。
【００７２】
本発明は、更に、（本発明に従う方法により製造可能な、）上述した一般式（Ｉ）に従う化合物に関する。本発明に従う方法により製造可能な、一般式（Ｉ）に従う化合物は、従来技術に従う方法により製造された化合物と比較して、結晶化度(crystallinity)が改良されている。更に、得られた径分布は、従来技術と比較して狭い。得られた固体の結晶化度は改良されており、そして得られた固体の成分（材料）の分散は改良されている。更に、本発明は、単相のリチウムバニジウムホスフェイトを製造するのに、通常適用される、８００℃以上という高いか焼温度を低くすることができる。か焼温度の低減により、より微細に粉砕され、且つ晶子（crystallite）のサイズの分布が非常に狭い材料を得ることができ、Ｌｉイオン電池の充電と放電についてＬｉイオン拡散率が改良される。Ｌｉイオンの拡散性を改良することにより、Ｌｉイオン電池の電力特性と更に容量(capacity)を増加させることが可能になる。
【００７３】
このことにより、本発明により製造可能な一般式（Ｉ）の化合物は、リチウムイオンバッテリー又は電気化学電池のカソードを製造するために使用することが特に適切である。従って、本発明は、本発明により製造可能な一般式（Ｉ）の化合物を、リチウムイオンバッテリー又は電気化学電池のカソードを製造するために使用する方法にも関する。
【００７４】
更に本発明は、本発明に従う方法で製造可能な一般式（Ｉ）に従う少なくとも１種の化合物を含む、リチウムイオン電池のためのカソードに関する。上述したカソードを得るために、一般式（Ｉ）に従う化合物が、（例えば、ＷＯ２００４／０８２０４７に記載された、）少なくとも１種の導電性材料と一緒に混合される。
【００７５】
適切な導電性材料は、例えば、カーボンブラック、グラファイト、カーボンファイバー、カーボンナノファイバー、又は導電性ポリマーである。代表例では、２．０〜４０質量％の少なくとも１種の導電性材料が、一般式（Ｉ）に従う化合物と一緒に、カソードに使用される。カソードを得るために、導電性材料及び一般式（Ｉ）に従う化合物が（所望により有機溶媒の存在下、及び所望により有機バインダー、例えばポリイソブテンの存在下に）混合され、そしてこの混合物が、所望により成形され、及び乾燥される。８０〜１５０℃の温度が乾燥工程で使用される。
【００７６】
好ましい実施の形態では、上述した一般式（Ｉ）に従う化合物の製造の間、少なくとも１種の導電性材料が加えられる。好ましい実施の形態では、少なくとも１種の導電性材料が、一般式（Ｉ）に従う化合物の製造において、出発材料の混合物に加えられる。
【００７７】
従って、本発明は、更に、上述した一般式（Ｉ）に従う、少なくとも１種の化合物、及び少なくとも１種の導電性材料を含む混合物を製造するための方法であって、以下の工程、
（Ｄ）少なくとも１種の電気伝導材料、少なくとも１種のリチウム含有化合物、バナジウムが＋５及び／又は＋４の酸化状態である少なくとも１種のバナジウム含有化合物、及び存在する場合には、少なくとも１種のＭ１含有化合物、及び／又は存在する場合には、少なくとも１種のＭ２含有化合物、及び酸化状態が＋５の少なくとも１つのリン原子を含む少なくとも１種の化合物に酸化される、少なくとも１種の還元剤を含む、基本的に水性の混合物を提供する工程、
（Ｅ）固体混合物を得るために、工程（Ｄ）で提供された混合物を乾燥する工程、
（Ｆ）工程（Ｅ）で得られた固体化合物を、３００〜９５０℃の温度でか焼する工程、
を含むことを特徴とする方法に関する。
【００７８】
本発明に従う方法の好ましい実施の形態では、工程（Ｄ）で提供される基本的に水性の溶液は、追加的に、（少なくとも１つのリン原子を、酸化状態が＋５の状態で含む、）少なくとも１種の化合物を含む。
【００７９】
工程（Ｄ）〜（Ｆ）の、リチウム−、Ｍ１及び／又はＭ２−含有化合物、バナジウム含有化合物、（少なくとも１つのリン原子を酸化状態が＋５の状態で含む、少なくとも１種の化合物に酸化される）少なくとも１種の還元剤、及び任意の（少なくとも１つのリン原子を酸化状態が＋５の状態で含む、）少なくとも１種の化合物、導電性材料、装置、及び工程パラメーター(process parameter)は、上述したものに対応（相当）する。（少なくとも１つのリン原子を酸化状態が＋５の状態で含む、少なくとも１種の化合物に酸化される）少なくとも１種の還元剤、任意の（少なくとも１つのリン原子を酸化状態が＋５の状態で含む、）少なくとも１種の化合物に加え、好ましい実施の形態では、上述し、及び上記に定義したように、少なくとも１種の追加的な還元剤を加えることができる。
【００８０】
好ましい実施の形態では、導電性の材料は、カーボンブラック、グラファイト、カーボンファイバー、カーボンナノファイバー、カーボンナノチューブ、導電性ポリマー又はこれらの混合物から選ばれる。
【００８１】
カーボンブラック、グラファイト、又は基本的に炭素からなる物質が、導電性材料として工程（Ｄ）で使用される場合、これらの材料は、他の成分の混合物、好ましくは水溶液中に、懸濁されることが好ましい。これは、これらの導電性材料を他の成分の混合物に直接加えることにより達成可能である。この代わりに、カーボンブラック、グラファイト、又は基本的に炭素からなる物質を、過酸化水素の水溶液に懸濁させることができ、そしてこの懸濁液を上述した１種以上の成分に加えることができる。過酸化水素での処理は、通常、炭素の水との湿潤性を改良し、そして安定性が改良された、（すなわち偏析の傾向が低い）炭素含有懸濁液を得ることを可能にする。更に、混合物中における導電性材料の均質な分散が改良される。
【００８２】
本発明は、上述した一般式（Ｉ）に従う、少なくとも１種の化合物、及び上述した方法で製造可能な少なくと１種の導電性材料を含む混合物に関する。従来技術に従う材料とは対照的に、本発明に従うこれらの混合物では、混合物中の、少なくとも１種の導電性材料の分散が改良されている。
【００８３】
従って、本発明は、上述した混合物を、リチウムイオン電池又は電気化学電池のカソードの製造に使用する方法に関する。
【００８４】
本発明は、上述した混合物を含むリチウムイオン電池のためのカソードに関する。
【００８５】
上述した一般式（Ｉ）に従う化合物、又は一般式（Ｉ）に従う化合物と、上述した少なくとも１種の導電性材料の混合物を使用したカソードを製造するために、好ましい実施の形態では、以下のバインダーが使用される：
ポリエチレンオキシド（ＰＥＯ）、セルロース、ポリエチレン、ポリプロピレン、ポリテトラフルオロエチレン、ポリアクリロニトリル−メチルメタクリレート、スチレン−ブタジエン−コポリマー、テトラフルオロ−エチレン−ヘキフルオロプロピレン−コポリマー、ポリビニリデンフルオリド−ヘキサフルオロプロピレン−コポリマー（ＰＶｄＦ−ＨＦＰ）、ペルフルオロアルキル−ビニルエーテル−コポリマー、ビニリデンフルオリド−クロロトリフルオロエチレン−コポリマー、エチレン−クロロフルオロエチレン−コポリマー、エチレン−アクリリック アシッド−コポリマー（ナトリウムイオンを有する場合と有しない場合を含む）、エチレン−メタクリリック アシッド（ナトリウムイオンを有する場合と有しない場合を含む）、ポリイミド及びポリイソブテン。
【００８６】
バインダーは、通常、カソード材料全体に対して、１〜１０質量％、好ましくは２〜８質量％、特に好ましくは３〜７質量％の量で加えられる。
【００８７】
一般式（Ｉ）に従う少なくとも１種の化合物と、少なくとも１種の導電性材料の混合物は、ＢＥＴ表面積が０．５〜５０ｍ２／ｇであることが好ましい。
【００８８】
以下に実施例を使用して本発明を説明する。
【００８９】
実施例
実施例１：
ＬｉＯＨ＊Ｈ２Ｏ、Ｖ２Ｏ５、Ｈ３ＰＯ３、Ｈ３ＰＯ４（化学量論）からのＬｉ３Ｖ２（ＰＯ４）３ 
（Ｖ２Ｏ５がＨ３ＰＯ３によってＶ３＋に還元され、Ｈ３ＰＯ３がＰＯ４３−と水に酸化される。）
３ＬｉＯＨ＊Ｈ２Ｏ＋Ｖ２Ｏ５＋２Ｈ３ＰＯ３＋Ｈ３ＰＯ４＝Ｌｉ３Ｖ２（ＰＯ４）３＋９Ｈ２Ｏ
【００９０】
外部から加熱可能な１０ｌ−ガラス反応器に、６ｌの水をＮ２流（５０ＮＬ／ｈ）下に８０℃で挿入した。更なる工程の間、Ｎ２流の被覆を維持した。攪拌しながら、２６２．４５ｇＬｉＯＨ＊Ｈ２Ｏ（５７．４９％ ＬｉＯＨ、６．３ｍｏｌＬｉ、Ｃｈｅｍｅｔａｌｌ ＧｍｂＨ、Ｄ−６０４８７ Ｆｒａｎｋｆｕｒｔ，Ｇｅｒｍａｎｙ）を加え、そして溶解させて、透明な無色の溶液を得た。３６３．７６ｇＶ２Ｏ５（９９.９７％、２ＭｏｌＶ２Ｏ５、ＧｆＥ Ｕｍｗｅｌｔｔｅｃｈｎｉｋ ＧｍｂＨ、Ｄ−９０４３１ Ｎｕｒｎｂｅｒｇ，Ｇｅｒｍａｎｙ）を加えた。Ｖ２Ｏ５の溶解の後、透明の黄色の溶液が得られた。３３４．６９ｇＨ３ＰＯ３（９８％、４ｍｏｌＰ、Ａｃｒｏｓ Ｏｒｇａｎｉｃｓ，Ｂ−２４４０ Ｇｅｅｌ，Ｂｅｌｇｉｕｍ）を、０．５分にわたり、この溶液に加えた。透明な、オレンジ色の溶液が得られた。２３０．５８ｇＨ３ＰＯ４（８５％、２ＭｏｌＰ，Ｆａ．Ｒｉｅｄｅｌ−ｄｅ−Ｈａｅｎ，Ｄ−３０９２６ Ｓｅｅｌｚｅ）を加えた。目視可能な固体を有していない、ダークブルー−ブラック色の水性混合物が得られた。得られた水性混合物を窒素を流しながら、９０℃で１６時間、攪拌した。次に溶液を、スプレー乾燥器（タイプ Ｍｉｎｏｒ ＭＭ，Ｆａ．Ｎｉｒｏ，Ｄａｎｍａｒｋ）（入口温度＝３３０℃、出口温度＝１０６℃）内で、窒素下にスプレー乾燥した。これから得られたダーク−グレイ色のスプレー粉は、Ｘ線粉回折パターンでアモルファス（非結晶質）の構造を示した（図１）。
【００９１】
次に、得られた５０ｇのスプレー粉を、窒素を流しながら（１５ＮＬ／ｈ）、実験室回転炉（ＢＡＳＦ）内の、連続的に回転する（７ｒｐｍ）１ｌ−クリスタルボールに加え、そして１時間、目標温度Ｔまで加熱し、そしてこの温度Ｔで１時間保持し、そして次にＮ２を流しながら室温まで冷却した。
【００９２】
実施例１．１
４００℃の目標温度Ｔにより、ＢＥＴ表面積が１１．０ｍ２／ｇの粉が得られ、そして、Ｘ線粉回折パターンは、生成物Ｌｉ３Ｖ２（ＰＯ４）３とイソストラクチャー（同構造）のＬｉ３Ｆｅ２（ＰＯ４）３の単相構造を基本的に示した（図２）。走査電子顕微鏡は、粉は、約３０μｍの中位の球サイズを有する球体を有することを示した（図３）。
【００９３】
実施例１．２
５００℃の目標温度Ｔにより、ＢＥＴ表面積が２．２ｍ２／ｇの粉が得られ、そして、Ｘ線粉回折パターンは、生成物Ｌｉ３Ｖ２（ＰＯ４）３とイソストラクチャーのＬｉ３Ｆｅ２（ＰＯ４）３の単相構造を基本的に示した。走査電子顕微鏡は、粉は、約３０μｍの中位の球サイズを有する球体を有することを示した。
【００９４】
実施例１．３
６００℃の目標温度Ｔにより、ＢＥＴ表面積が０．５ｍ２／ｇの粉が得られ、そして、Ｘ線粉回折パターンは、生成物Ｌｉ３Ｖ２（ＰＯ４）３とイソストラクチャーのＬｉ３Ｆｅ２（ＰＯ４）３の単相構造を基本的に示した（図４）。走査電子顕微鏡は、粉は、約３０μｍの中位の球サイズを有する球体を有することを示した。
【００９５】
実施例１．４
７００℃の目標温度Ｔにより、ＢＥＴ表面積が０．２ｍ２／ｇの粉が得られ、そして、Ｘ線粉回折パターンは、生成物Ｌｉ３Ｖ２（ＰＯ４）３とイソストラクチャーのＬｉ３Ｆｅ２（ＰＯ４）３の単相構造を基本的に示した。走査電子顕微鏡は、粉は、約３０μｍの中位の球サイズを有する球体を有することを示した。
【００９６】
実施例２：
ＬｉＯＨ＊Ｈ２Ｏ、Ｖ２Ｏ５、Ｈ３ＰＯ３、Ｈ３ＰＯ４（Ｈ３ＰＯ３を過剰）からのＬｉ３Ｖ２（ＰＯ４）３ 
（Ｖ２Ｏ５がＨ３ＰＯ３によってＶ３＋に還元され、Ｈ３ＰＯ３がＰＯ４３−と水に酸化される。）
３ＬｉＯＨ＊Ｈ２Ｏ＋Ｖ２Ｏ５＋２．５Ｈ３ＰＯ３＋０．５Ｈ３ＰＯ４→Ｌｉ３Ｖ２（ＰＯ４）３
【００９７】
外部から加熱可能な１０ｌ−ガラス反応器に、６ｌの水をＮ２流（５０ＮＬ／ｈ）下に８０℃で挿入した。更なる工程の間、Ｎ２流の被覆を維持した。攪拌しながら、２６２．４５ｇＬｉＯＨ＊Ｈ２Ｏ（５７．４９％ ＬｉＯＨ、６．３ｍｏｌＬｉ、Ｃｈｅｍｅｔａｌｌ ＧｍｂＨ、Ｄ−６０４８７ Ｆｒａｎｋｆｕｒｔ，Ｇｅｒｍａｎｙ）を加え、そして溶解させて、透明な無色の溶液を得た。３６３．７６ｇＶ２Ｏ５（９９.９７％、２ＭｏｌＶ２Ｏ５、ＧｆＥ Ｕｍｗｅｌｔｔｅｃｈｎｉｋ ＧｍｂＨ、Ｄ−９０４３１ Ｎｕｒｎｂｅｒｇ，Ｇｅｒｍａｎｙ）を加えた。Ｖ２Ｏ５の溶解の後、透明の黄色の溶液が得られた。４１８．３７ｇＨ３ＰＯ３（９８％、５ｍｏｌＰ、Ａｃｒｏｓ Ｏｒｇａｎｉｃｓ，Ｂ−２４４０ Ｇｅｅｌ，Ｂｅｌｇｉｕｍ）を、０．５分にわたり、この溶液に加えた。透明な、オレンジ色の溶液が得られた。１１５．２９ｇＨ３ＰＯ４（８５％、１ｍｏｌＰ，Ｒｉｅｄｅｌ−ｄｅ−Ｈａｅｎ，Ｄ−３０９２６ Ｓｅｅｌｚｅ Ｇｅｒｍａｎｙ）を加えた。目視可能な固体を有していない、ダークブルー−ブラック色の水性混合物が得られた。得られた水性混合物を窒素を流しながら、９０℃で１６時間、攪拌した。次に溶液を、スプレー乾燥器（タイプ ＭｉｎｏｒＭＭ，Ｆａ．Ｎｉｒｏ，Ｄａｎｍａｒｋ）（入口温度＝３３０℃、出口温度＝１０６℃）内で、窒素下にスプレー乾燥した。これから得られたダーク−グレイ色のスプレー粉は、ＸＲＤ−粉ダイアグラムでアモルファス（非結晶質）の構造を示した。
【００９８】
次に、得られた５０ｇのスプレー粉を、窒素を流しながら（１５ＮＬ／ｈ）、実験室回転管炉（ＢＡＳＦ）内の、連続的に回転する（７ｒｐｍ）１ｌ−クリスタルボールに加え、そして１時間、目標温度Ｔまで加熱し、そしてこの温度Ｔで１時間保持し、そして次にＮ２を流しながら室温まで冷却した。
【００９９】
実施例２．１
４５０℃の目標温度Ｔにより、ＢＥＴ表面積が７．７ｍ２／ｇの粉が得られ、そして、Ｘ線粉回折パターンは、生成物Ｌｉ３Ｖ２（ＰＯ４）３とイソストラクチャー（同構造）のＬｉ３Ｆｅ２（ＰＯ４）３の単相構造を基本的に示した。走査電子顕微鏡は、粉は、約３０μｍの中位の球サイズを有する球体を有することを示した。
【０１００】
実施例２．２
５００℃の目標温度Ｔにより、ＢＥＴ表面積が６．９ｍ２／ｇの粉が得られ、そして、Ｘ線粉回折パターンは、生成物Ｌｉ３Ｖ２（ＰＯ４）３とイソストラクチャーのＬｉ３Ｆｅ２（ＰＯ４）３の単相構造を基本的に示した。走査電子顕微鏡は、粉は、約３０μｍの中位の球サイズを有する球体を有することを示した。
【０１０１】
実施例２．３
６００℃の目標温度Ｔにより、ＢＥＴ表面積が１．２ｍ２／ｇの粉が得られ、そして、Ｘ線粉回折パターンは、生成物Ｌｉ３Ｖ２（ＰＯ４）３とイソストラクチャーのＬｉ３Ｆｅ２（ＰＯ４）３の単相構造を基本的に示した。走査電子顕微鏡は、粉は、約３０μｍの中位の球サイズを有する球体を有することを示した。
【０１０２】
実施例２．４
７００℃の目標温度Ｔにより、ＢＥＴ表面積が０．５ｍ２／ｇの粉が得られ、そして、Ｘ線粉回折パターンは、生成物Ｌｉ３Ｖ２（ＰＯ４）３とイソストラクチャーのＬｉ３Ｆｅ２（ＰＯ４）３の単相構造を基本的に示した。走査電子顕微鏡は、粉は、約３０μｍの中位の球サイズを有する球体を有することを示した。
【０１０３】
実施例３：
ＬｉＯＨ＊Ｈ２Ｏ、Ｖ２Ｏ５、Ｈ３ＰＯ３、Ｈ３ＰＯ４、カーボンブラック（化学量論）からの[Ｌｉ３Ｖ２３＋（ＰＯ４）３＋カーボンブラック]
（Ｖ２Ｏ５がＨ３ＰＯ３によってＶ３＋に還元され、Ｈ３ＰＯ３がＰＯ４３−と水に酸化される。）
【０１０４】
実施例３．１
ターゲット：２．５質量％ＣのＬｉ３Ｖ２３＋（ＰＯ４）３
１ｌＨ２Ｏを、室温で攪拌しながら３−ｌ−ビーカーに挿入した。２１．１ｇのカーボンブラック（Ｔｉｍｃａｌ Ｓｕｐｅｒ ＰＬｉ，Ｔｉｍｃａｌ Ｄｅｕｔｓｃｈｌａｎｄ ＧｍｂＨ，Ｄ−４０２１２ Ｄｕｓｓｅｌｄｏｒｆ，Ｇｅｒｍａｎｙ）を水に加えた。カーボンブラックは、水面に浮いた。５００ｍｌの水性Ｈ２Ｏ２溶液（３０％，Ｍｅｒｃｋ ＧｍｂＨ，Ｄ−６４２９３ Ｄａｒｍｓｔａｄｔ，Ｇｅｒｍａｎｙ）を、更に攪拌しながら加えた。カーボンブラックが、水中に分散した。得られた黒色の水性カーボンブラック分散液を、（外部から加熱可能な１０ｌガラス反応器内の）４５００ｍｌの水に室温で加えた。得られた混合物を、Ｎ２流（５０ＮＬ／ｈ）下に６０℃に加熱し、そしてこの温度で２時間保持した。６０℃に調節されたこの混合物に、２６２．４５ｇのＬｉＯＨ＊Ｈ２Ｏ（５７．４９％ ＬｉＯＨ、６．３ＭｏｌＬｉ、Ｃｈｅｍｅｔａｌｌ ＧｍｂＨ、Ｄ−６０４８７ Ｆｒａｎｋｆｕｒｔ，Ｇｅｒｍａｎｙ）を、攪拌しながら加えた。得られた混合物に、３６３．７６ｇのＶ２Ｏ５（９９.９７％、２ＭｏｌＶ２Ｏ５、ＧｆＥ Ｕｍｗｅｌｔｔｅｃｈｎｉｋ ＧｍｂＨ、Ｄ−９０４３１ Ｎｕｒｎｂｅｒｇ）をゆっくりと加えた。得られた懸濁液を９０℃に加熱した。次に、３３４．６９ｇのＨ３ＰＯ３（９８％、４ＭｏｌＰ、Ｃｒｏｓｓ Ｏｒｇａｎｉｃｓ，Ｂ−２４４０ Ｇｅｅｌ，Ｂｅｌｇｉｅｎ）を加えた。更に２０分攪拌した後、２３０．５８ｇのＨ３ＰＯ４（８５％、２ＭｏｌＰ，Ｒｉｅｄｅｌ−ｄｅ−Ｈａｅｎ，Ｄ−３０９２６ Ｓｅｅｌｚｅ Ｇｅｒｍａｎｙ）を加えた。得られた水性混合物を窒素を流しながら、９０℃で１６時間、攪拌した。次に溶液を、スプレー乾燥器（タイプ Ｍｉｎｏｒ ＭＭ，Ｆａ．Ｎｉｒｏ，Ｄａｎｍａｒｋ）（入口温度＝３３０℃、出口温度＝１０６℃）内で、窒素下に乾燥した。
【０１０５】
これから得られた５０ｇのグレーブラックのスプレー粉を窒素を流しながら（１５ＮＬ／ｈ）、実験室回転炉（ＢＡＳＦ）内の、連続的に回転する（７ｒｐｍ）１ｌ−クオーツボール内で１時間、目標温度Ｔまで加熱し、そしてこの温度で１時間保持し、そして次にＮ２を流しながら室温まで冷却した。
【０１０６】
Ｔ＝５００℃、６００℃、７００℃及び７５０℃から得られた粉は、生成物Ｌｉ３Ｖ２（ＰＯ４）３とイソストラクチャーのＬｉ３Ｆｅ２（ＰＯ４）３の単相構造を示した。走査電子顕微鏡は、全ケースについて、粉は、約３０μｍの中位の球サイズを有する球体を有することを示した。解析したＣ−含有量は、全てのケースについて、２．４〜２．５質量％であった。
【０１０７】
実施例３．２
ターゲット：６．５質量％ＣのＬｉ３Ｖ２３＋（ＰＯ４）３
１ｌＨ２Ｏを、室温で攪拌しながら３−ｌ−ビーカーに挿入した。５６．８ｇのカーボンブラック（Ｔｉｍｃａｌ Ｓｕｐｅｒ ＰＬｉ，Ｔｉｍｃａｌ Ｄｅｕｔｓｃｈｌａｎｄ ＧｍｂＨ，Ｄ−４０２１２ Ｄｕｓｓｅｌｄｏｒｆ，Ｇｅｒｍａｎｙ）を水に加えた。カーボンブラックは、水面に浮いた。１５０ｍｌの水性Ｈ２Ｏ２溶液（３０％，Ｍｅｒｃｋ ＧｍｂＨ，Ｄ−６４２９３ Ｄａｒｍｓｔａｄｔ，Ｇｅｒｍａｎｙ）を、更に攪拌しながら加えた。カーボンブラックが、水中に分散した。得られた黒色の水性カーボンブラック分散液を、（外部から加熱可能な１０ｌガラス反応器内の）２８５０ｍｌの水に室温で加えた。得られた混合物を、Ｎ２流（５０ＮＬ／ｈ）下に６０℃に加熱し、そしてこの温度で２時間保持した。６０℃に調節されたこの混合物に、２６２．４５ｇＬｉＯＨ＊Ｈ２Ｏ（５７．４９％ ＬｉＯＨ、６．３ＭｏｌＬｉ、Ｃｈｅｍｅｔａｌｌ ＧｍｂＨ、Ｄ−６０４８７ Ｆｒａｎｋｆｕｒｔ，Ｇｅｒｍａｎｙ）を、攪拌しながら加えた。得られた混合物に、３６３．７６ｇＶ２Ｏ５（９９.９７％Ｖ２Ｏ５、２ＭｏｌＶ２Ｏ５、ＧｆＥ Ｕｍｗｅｌｔｔｅｃｈｎｉｋ ＧｍｂＨ、Ｄ−９０４３１ Ｎｕｒｎｂｅｒｇ，Ｇｅｒｍａｎｙ）をゆっくりと加えた。得られた懸濁液を９０℃に加熱した。次に、３３４．６９ｇのＨ３ＰＯ３（９８％、４ＭｏｌＰ、Ｃｒｏｓｓ Ｏｒｇａｎｉｃｓ，Ｂ−２４４０ Ｇｅｅｌ，Ｂｅｌｇｉｅｎ）を加えた。更に２０分攪拌した後、２３０．５８ｇのＨ３ＰＯ４（８５％、２ＭｏｌＰ，Ｒｉｅｄｅｌ−ｄｅ−Ｈａｅｎ，Ｄ−３０９２６ Ｓｅｅｌｚｅ Ｇｅｒｍａｎｙ）を加えた。得られた水性混合物を窒素を流しながら、９０℃で１６時間、攪拌した。次に溶液を、スプレー乾燥器（タイプ Ｍｉｎｏｒ ＭＭ，Ｆａ．Ｎｉｒｏ，Ｄａｎｍａｒｋ）（入口温度＝３３０℃、出口温度＝１０６℃）内で、窒素下に乾燥した。
【０１０８】
これから得られた５０ｇのグレーブラックのスプレー粉を窒素を流しながら（１５ＮＬ／ｈ）、実験室回転炉（ＢＡＳＦ）内の、連続的に回転する（７ｒｐｍ）１ｌ−クオーツボール内で１時間、最終温度Ｔ＝７００℃まで加熱し、そしてこの温度で１時間保持し、そして次にＮ２を流しながら室温まで冷却した。こから得られた粉は、生成物Ｌｉ３Ｖ２（ＰＯ４）３とイソストラクチャーのＬｉ３Ｆｅ２（ＰＯ４）３の単相構造を示した。走査電子顕微鏡は、粉は、約３０μｍの中位の球サイズを有する球体を有することを示した。解析したＣ−含有量は、６．４質量％であった。
【０１０９】
実施例３．３
ターゲット：９．５質量％ＣのＬｉ３Ｖ２３＋（ＰＯ４）３
１ｌＨ２Ｏを、室温で攪拌しながら３−ｌ−ビーカーに挿入した。８６．７ｇのカーボンブラック（Ｔｉｍｃａｌ Ｓｕｐｅｒ Ｐ Ｌｉ，Ｔｉｍｃａｌ Ｄｅｕｔｓｃｈｌａｎｄ ＧｍｂＨ，Ｄ−４０２１２ Ｄｕｓｓｅｌｄｏｒｆ，Ｇｅｒｍａｎｙ）を水に加えた。カーボンブラックは、水面に浮いた。２００ｍｌの水性Ｈ２Ｏ２溶液（３０％，Ｍｅｒｃｋ ＧｍｂＨ，Ｄ−６４２９３ Ｄａｒｍｓｔａｄｔ，Ｇｅｒｍａｎｙ）を、更に攪拌しながら加えた。カーボンブラックが、水中に分散した。得られた黒色の水性カーボンブラック分散液を、（外部から加熱可能な１０ｌガラス反応器内の）２８００ｍｌの水に室温で加えた。得られた混合物を、Ｎ２流（５０ＮＬ／ｈ）下に６０℃に加熱し、そしてこの温度で２時間保持した。６０℃に調節されたこの混合物に、２６２．４５ｇＬｉＯＨ＊Ｈ２Ｏ（５７．４９％ ＬｉＯＨ、６．３ＭｏｌＬｉ、Ｃｈｅｍｅｔａｌｌ ＧｍｂＨ、Ｄ−６０４８７ Ｆｒａｎｋｆｕｒｔ，Ｇｅｒｍａｎｙ）を、攪拌しながら加えた。得られた混合物に、３６３．７６ｇＶ２Ｏ５（９９.９７％、２ＭｏｌＶ２Ｏ５、ＧｆＥ Ｕｍｗｅｌｔｔｅｃｈｎｉｋ ＧｍｂＨ、Ｄ−９０４３１ Ｎｕｒｎｂｅｒｇ，Ｇｅｒｍａｎｙ）をゆっくりと加えた。得られた懸濁液を９０℃に加熱した。次に、３３４．６９ｇのＨ３ＰＯ３（９８％、４ＭｏｌＰ、Ｃｒｏｓｓ Ｏｒｇａｎｉｃｓ，Ｂ−２４４０ Ｇｅｅｌ，Ｂｅｌｇｉｅｎ）を加えた。更に２０分攪拌した後、２３０．５８ｇのＨ３ＰＯ４（８５％、２ＭｏｌＰ，Ｆａ．Ｒｉｅｄｅｌ−ｄｅ−Ｈａｅｎ，Ｄ−３０９２６ Ｓｅｅｌｚｅ Ｇｅｒｍａｎｙ）を加えた。得られた水性混合物を窒素を流しながら、９０℃で１６時間、攪拌した。次に溶液を、スプレー乾燥器（タイプ Ｍｉｎｏｒ ＭＭ，Ｆａ．Ｎｉｒｏ，Ｄａｎｍａｒｋ）（入口温度＝３３０℃、出口温度＝１０６℃）内で、窒素下に乾燥した。
【０１１０】
これから得られた５０ｇのグレーブラックのスプレー粉を窒素を流しながら（１５ＮＬ／ｈ）、実験室回転炉（ＢＡＳＦ）内の、連続的に回転する（７ｒｐｍ）１ｌ−クオーツボール（石英球）内で１時間、最終温度Ｔ＝７００℃まで加熱し、そしてこの温度で１時間保持し、そして次にＮ２を流しながら室温まで冷却した。こから得られた粉は、生成物Ｌｉ３Ｖ２（ＰＯ４）３とイソストラクチャーのＬｉ３Ｆｅ２（ＰＯ４）３の単相構造を示した。走査電子顕微鏡は、粉は、約３０μｍの中位の球サイズを有する球体を有することを示した。解析したＣ−含有量は、９．３質量％であった。
【０１１１】
実施例３．４
ターゲット：１３．０質量％ＣのＬｉ３Ｖ２３＋（ＰＯ４）３
１ｌＨ２Ｏを、室温で攪拌しながら３−ｌ−ビーカーに挿入した。１２２．１ｇのカーボンブラック（Ｔｉｍｃａｌ Ｓｕｐｅｒ Ｐ Ｌｉ，Ｔｉｍｃａｌ Ｄｅｕｔｓｃｈｌａｎｄ ＧｍｂＨ，Ｄ−４０２１２ Ｄｕｓｓｅｌｄｏｒｆ，Ｇｅｒｍａｎｙ）を水に加えた。カーボンブラックは、水面に浮いた。２５０ｍｌの水性Ｈ２Ｏ２溶液（３０％，Ｍｅｒｃｋ ＧｍｂＨ，Ｄ−６４２９３ Ｄａｒｍｓｔａｄｔ，Ｇｅｒｍａｎｙ）を、更に攪拌しながら加えた。カーボンブラックが、水中に分散した。得られた黒色の水性カーボンブラック分散液を、（外部から加熱可能な１０ｌガラス反応器内の）１７５０ｍｌの水に室温で加えた。得られた混合物を、Ｎ２流（５０ＮＬ／ｈ）下に６０℃に加熱し、そしてこの温度で２時間保持した。６０℃に調節されたこの混合物に、２６２．４５ｇＬｉＯＨ＊Ｈ２Ｏ（５７．４９％ ＬｉＯＨ、６．３ＭｏｌＬｉ、Ｃｈｅｍｅｔａｌｌ ＧｍｂＨ、Ｄ−６０４８７ Ｆｒａｎｋｆｕｒｔ，Ｇｅｒｍａｎｙ）を、攪拌しながら加えた。得られた混合物に、３６３．７６ｇＶ２Ｏ５（９９.９７％、２ＭｏｌＶ２Ｏ５、ＧｆＥ Ｕｍｗｅｌｔｔｅｃｈｎｉｋ ＧｍｂＨ、Ｄ−９０４３１ Ｎｕｒｎｂｅｒｇ，Ｇｅｒｍａｎｙ）をゆっくりと加えた。得られた懸濁液を９０℃に加熱した。次に、３３４．６９ｇのＨ３ＰＯ３（９８％、４ＭｏｌＰ、Ｃｒｏｓｓ Ｏｒｇａｎｉｃｓ，Ｂ−２４４０ Ｇｅｅｌ，Ｂｅｌｇｉｅｎ）を加えた。更に２０分攪拌した後、２３０．５８ｇのＨ３ＰＯ４（８５％、２ＭｏｌＰ，Ｆａ．Ｒｉｅｄｅｌ−ｄｅ−Ｈａｅｎ，Ｄ−３０９２６ Ｓｅｅｌｚｅ Ｇｅｒｍａｎｙ）を加えた。得られた水性混合物を窒素を流しながら、９０℃で１６時間、攪拌した。次に溶液を、スプレー乾燥器（タイプ Ｍｉｎｏｒ ＭＭ，Ｆａ．Ｎｉｒｏ，Ｄａｎｍａｒｋ）（入口温度＝３３０℃、出口温度＝１０６℃）内で、窒素下に乾燥した。
【０１１２】
これから得られた５０ｇのグレーブラックのスプレー粉を窒素を流しながら（１５ＮＬ／ｈ）、実験室回転炉（ＢＡＳＦ）内の、連続的に回転する（７ｒｐｍ）１ｌ−クオーツボール（石英球）内で１時間、最終温度Ｔ＝７００℃まで加熱し、そしてこの温度で１時間保持し、そして次にＮ２を流しながら室温まで冷却した。こから得られた粉は、生成物Ｌｉ３Ｖ２（ＰＯ４）３とイソストラクチャーのＬｉ３Ｆｅ２（ＰＯ４）３の単相構造(monophasic structure)を示した。走査電子顕微鏡は、粉は、約３０μｍの中位の球サイズを有する球体を有することを示した。解析したＣ−含有量は、１２．８質量％であった。
【０１１３】
実施例４：
ＬｉＯＨ＊Ｈ２Ｏ、Ｖ２Ｏ５、Ｈ３ＰＯ３、Ｈ３ＰＯ４（Ｈ３ＰＯ３を過剰）からの[Ｌｉ３Ｖ２３＋（ＰＯ４）３＋カーボンブラック]
（Ｖ２Ｏ５がＨ３ＰＯ３によってＶ３＋に還元され、Ｈ３ＰＯ３がＰＯ４３−と水に酸化される。）
【０１１４】
実施例４．１
ターゲット：２．５質量％ＣのＬｉ３Ｖ２３＋（ＰＯ４）３
１ｌＨ２Ｏを、室温で攪拌しながら３−ｌ−ビーカーに挿入した。２１．１ｇのカーボンブラック（Ｔｉｍｃａｌ Ｓｕｐｅｒ Ｐ Ｌｉ，Ｔｉｍｃａｌ Ｄｅｕｔｓｃｈｌａｎｄ ＧｍｂＨ，Ｄ−４０２１２ Ｄｕｓｓｅｌｄｏｒｆ，Ｇｅｒｍａｎｙ）を水に加えた。カーボンブラックは、水面に浮いた。５００ｍｌの水性Ｈ２Ｏ２溶液（３０％，Ｍｅｒｃｋ ＧｍｂＨ，Ｄ−６４２９３ Ｄａｒｍｓｔａｄｔ，Ｇｅｒｍａｎｙ）を、更に攪拌しながら加えた。カーボンブラックが、水中に分散した。得られた黒色の水性カーボンブラック分散液を、（外部から加熱可能な１０ｌガラス反応器内の）４５００ｍｌの水に室温で加えた。得られた混合物を、Ｎ２流（５０ＮＬ／ｈ）下に６０℃に加熱し、そしてこの温度で２時間保持した。６０℃に調節されたこの混合物に、２６２．４５ｇのＬｉＯＨ＊Ｈ２Ｏ（５７．４９％ ＬｉＯＨ、６．３ＭｏｌＬｉ、Ｃｈｅｍｅｔａｌｌ ＧｍｂＨ、Ｄ−６０４８７ Ｆｒａｎｋｆｕｒｔ，Ｇｅｒｍａｎｙ）を、攪拌しながら加えた。得られた混合物に、３６３．７６ｇのＶ２Ｏ５（９９.９７％、２ＭｏｌＶ２Ｏ５、ＧｆＥ Ｕｍｗｅｌｔｔｅｃｈｎｉｋ ＧｍｂＨ、Ｄ−９０４３１ Ｎｕｒｎｂｅｒｇ，Ｇｅｒｍａｎｙ）をゆっくりと加えた。得られた懸濁液を９０℃に加熱した。次に、３７６．５３ｇのＨ３ＰＯ３（９８％、４．５ＭｏｌＰ、Ｆａ．Ｃｒｏｓｓ Ｏｒｇａｎｉｃｓ，Ｂ−２４４０ Ｇｅｅｌ，Ｂｅｌｇｉｅｎ）を加えた。更に２０分攪拌した後、１７２．９４ｇのＨ３ＰＯ４（８５％、１．５ＭｏｌＰ，Ｆａ．Ｒｉｅｄｅｌ−ｄｅ−Ｈａｅｎ，Ｄ−３０９２６ Ｓｅｅｌｚｅ）を加えた。得られた水性混合物を窒素を流しながら、９０℃で１６時間、攪拌した。次に溶液を、スプレー乾燥器（タイプ Ｍｉｎｏｒ ＭＭ，Ｆａ．Ｎｉｒｏ，Ｄａｎｍａｒｋ）（入口温度＝３３０℃、出口温度＝１０６℃）内で、窒素下に乾燥した。
【０１１５】
これから得られた５０ｇのグレーブラックのスプレー粉を窒素を流しながら（１５ＮＬ／ｈ）、実験室回転炉（ＢＡＳＦ）内の、連続的に回転する（７ｒｐｍ）１ｌ−クオーツボール内で１時間、目標温度Ｔまで加熱し、そしてこの温度で１時間保持し、そして次にＮ２を流しながら室温まで冷却した。Ｔ＝５００℃、６００℃、７００℃及び７５０℃から得られた粉は、生成物Ｌｉ３Ｖ２（ＰＯ４）３とイソストラクチャーのＬｉ３Ｆｅ２（ＰＯ４）３の単相構造を示した。走査電子顕微鏡は、粉は、約３０μｍの中位の球サイズを有する球体を有することを示した。解析したＣ−含有量は、２．５質量％であった。
【０１１６】
実施例４．２
ターゲット：６．５質量％ＣのＬｉ３Ｖ２３＋（ＰＯ４）３
１ｌＨ２Ｏを、室温で攪拌しながら３−ｌ−ビーカーに挿入した。５６．８ｇのカーボンブラック（Ｔｉｍｃａｌ Ｓｕｐｅｒ Ｐ Ｌｉ，Ｔｉｍｃａｌ Ｄｅｕｔｓｃｈｌａｎｄ ＧｍｂＨ，Ｄ−４０２１２ Ｄｕｓｓｅｌｄｏｒｆ，Ｇｅｒｍａｎｙ）を水に加えた。カーボンブラックは、水面に浮いた。１５０ｍｌの水性Ｈ２Ｏ２溶液（３０％，Ｍｅｒｃｋ ＧｍｂＨ，Ｄ−６４２９３ Ｄａｒｍｓｔａｄｔ，Ｇｅｒｍａｎｙ）を、更に攪拌しながら加えた。カーボンブラックが、水中に分散した。得られた黒色の水性カーボンブラック分散液を、（外部から加熱可能な１０ｌガラス反応器内の）２８５０ｍｌの水に室温で加えた。得られた混合物を、Ｎ２流（５０ＮＬ／ｈ）下に６０℃に加熱し、そしてこの温度で２時間保持した。６０℃に調節されたこの混合物に、２６２．４５ｇＬｉＯＨ＊Ｈ２Ｏ（５７．４９％ ＬｉＯＨ、６．３ＭｏｌＬｉ、Ｃｈｅｍｅｔａｌｌ ＧｍｂＨ、Ｄ−６０４８７ Ｆｒａｎｋｆｕｒｔ，Ｇｅｒｍａｎｙ）を、攪拌しながら加えた。得られた混合物に、３６３．７６ｇＶ２Ｏ５（９９.９７％、２ＭｏｌＶ２Ｏ５、ＧｆＥ Ｕｍｗｅｌｔｔｅｃｈｎｉｋ ＧｍｂＨ、Ｄ−９０４３１ Ｎｕｒｎｂｅｒｇ，Ｇｅｒｍａｎｙ）をゆっくりと加えた。得られた懸濁液を９０℃に加熱した。次に、３５１．４２ｇのＨ３ＰＯ３（９８％、４ＭｏｌＰ、Ｃｒｏｓｓ Ｏｒｇａｎｉｃｓ，Ｂ−２４４０ Ｇｅｅｌ，Ｂｅｌｇｉｅｎ）を加えた。更に２０分攪拌した後、２０７．５２ｇのＨ３ＰＯ４（８５％、１．８ＭｏｌＰ，Ｆａ．Ｒｉｅｄｅｌ−ｄｅ−Ｈａｅｎ，Ｄ−３０９２６ Ｓｅｅｌｚｅ Ｇｅｒｍａｎｙ）を加えた。得られた水性混合物を窒素を流しながら、９０℃で１６時間、攪拌した。次に溶液を、スプレー乾燥器（タイプ Ｍｉｎｏｒ ＭＭ，Ｆａ．Ｎｉｒｏ，Ｄａｎｍａｒｋ）（入口温度＝３３０℃、出口温度＝１０６℃）内で、窒素下に乾燥した。
【０１１７】
これから得られた５０ｇのグレーブラックのスプレー粉を窒素を流しながら（１５ＮＬ／ｈ）、実験室回転炉（ＢＡＳＦ）内の、連続的に回転する（７ｒｐｍ）１ｌ−クオーツボール内で１時間、最終温度Ｔ＝７００℃まで加熱し、そしてこの温度で１時間保持し、そして次にＮ２を流しながら室温まで冷却した。こから得られた粉は、生成物Ｌｉ３Ｖ２（ＰＯ４）３とイソストラクチャーのＬｉ３Ｆｅ２（ＰＯ４）３の単相構造を示した。走査電子顕微鏡は、粉は、約３０μｍの中位の球サイズを有する球体を有することを示した。解析したＣ−含有量は、６．５質量％であった。
【０１１８】
実施例４．３
ターゲット：９．５質量％ＣのＬｉ３Ｖ２３＋（ＰＯ４）３
１ｌＨ２Ｏを、室温で攪拌しながら３−ｌ−ビーカーに挿入した。８６．８ｇのカーボンブラック（Ｔｉｍｃａｌ Ｓｕｐｅｒ Ｐ Ｌｉ，Ｔｉｍｃａｌ Ｄｅｕｔｓｃｈｌａｎｄ ＧｍｂＨ，Ｄ−４０２１２ Ｄｕｓｓｅｌｄｏｒｆ，Ｇｅｒｍａｎｙ）を水に加えた。カーボンブラックは、水面に浮いた。２００ｍｌの水性Ｈ２Ｏ２溶液（３０％，Ｍｅｒｃｋ ＧｍｂＨ，Ｄ−６４２９３ Ｄａｒｍｓｔａｄｔ，Ｇｅｒｍａｎｙ）を、更に攪拌しながら加えた。カーボンブラックが、水中に分散した。得られた黒色の水性カーボンブラック分散液を、（外部から加熱可能な１０ｌガラス反応器内の）２８００ｍｌの水に室温で加えた。得られた混合物を、Ｎ２流（５０ＮＬ／ｈ）下に６０℃に加熱し、そしてこの温度で２時間保持した。６０℃に調節されたこの混合物に、２６２．４５ｇＬｉＯＨ＊Ｈ２Ｏ（５７．４９％ ＬｉＯＨ、６．３ＭｏｌＬｉ、Ｃｈｅｍｅｔａｌｌ ＧｍｂＨ、Ｄ−６０４８７ Ｆｒａｎｋｆｕｒｔ，Ｇｅｒｍａｎｙ）を、攪拌しながら加えた。得られた混合物に、３６３．７６ｇＶ２Ｏ５（９９.９７％、２ＭｏｌＶ２Ｏ５、ＧｆＥ Ｕｍｗｅｌｔｔｅｃｈｎｉｋ ＧｍｂＨ、Ｄ−９０４３１ Ｎｕｒｎｂｅｒｇ，Ｇｅｒｍａｎｙ）をゆっくりと加えた。得られた懸濁液を９０℃に加熱した。次に、３５１．４２ｇのＨ３ＰＯ３（９８％、４ＭｏｌＰ、Ｃｒｏｓｓ Ｏｒｇａｎｉｃｓ，Ｂ−２４４０ Ｇｅｅｌ，Ｂｅｌｇｉｅｎ）を加えた。更に２０分攪拌した後、２０７．５２ｇのＨ３ＰＯ４（８５％、１．８ＭｏｌＰ，Ｆａ．Ｒｉｅｄｅｌ−ｄｅ−Ｈａｅｎ，Ｄ−３０９２６ Ｓｅｅｌｚｅ）を加えた。得られた水性混合物を窒素を流しながら、９０℃で１６時間、攪拌した。次に溶液を、スプレー乾燥器（タイプ Ｍｉｎｏｒ ＭＭ，Ｆａ．Ｎｉｒｏ，Ｄａｎｍａｒｋ）（入口温度＝３３０℃、出口温度＝１０６℃）内で、窒素下に乾燥した。
【０１１９】
これから得られた５０ｇのグレーブラックのスプレー粉を窒素を流しながら（１５ＮＬ／ｈ）、実験室回転炉（ＢＡＳＦ）内の、連続的に回転する（７ｒｐｍ）１ｌ−クオーツボール（石英球）内で１時間、最終温度Ｔ＝７００℃まで加熱し、そしてこの温度で１時間保持し、そして次にＮ２を流しながら室温まで冷却した。こから得られた粉は、生成物Ｌｉ３Ｖ２（ＰＯ４）３とイソストラクチャーのＬｉ３Ｆｅ２（ＰＯ４）３の単相構造を示した。走査電子顕微鏡は、粉は、約３０μｍの中位の球サイズを有する球体を有することを示した。解析したＣ−含有量は、９．５質量％であった。
【０１２０】
実施例４．４
ターゲット：１３．０質量％ＣのＬｉ３Ｖ２３＋（ＰＯ４）３
１ｌＨ２Ｏを、室温で攪拌しながら３−ｌ−ビーカーに挿入した。１２２．１ｇのカーボンブラック（Ｔｉｍｃａｌ Ｓｕｐｅｒ Ｐ Ｌｉ，Ｔｉｍｃａｌ Ｄｅｕｔｓｃｈｌａｎｄ ＧｍｂＨ，Ｄ−４０２１２ Ｄｕｓｓｅｌｄｏｒｆ，Ｇｅｒｍａｎｙ）を水に加えた。カーボンブラックは、水面に浮いた。２５０ｍｌの水性Ｈ２Ｏ２溶液（３０％，Ｍｅｒｃｋ ＧｍｂＨ，Ｄ−６４２９３ Ｄａｒｍｓｔａｄｔ，Ｇｅｒｍａｎｙ）を、更に攪拌しながら加えた。カーボンブラックが、水中に分散した。得られた黒色の水性カーボンブラック分散液を、（外部から加熱可能な１０ｌガラス反応器内の）１７５０ｍｌの水に室温で加えた。得られた混合物を、Ｎ２流（５０ＮＬ／ｈ）下に６０℃に加熱し、そしてこの温度で２時間保持した。６０℃に調節されたこの混合物に、２６２．４５ｇのＬｉＯＨ＊Ｈ２Ｏ（５７．４９％ ＬｉＯＨ、６．３ＭｏｌＬｉ、Ｃｈｅｍｅｔａｌｌ ＧｍｂＨ、Ｄ−６０４８７ Ｆｒａｎｋｆｕｒｔ，Ｇｅｒｍａｎｙ）を、攪拌しながら加えた。得られた混合物に、３６３．７６ｇＶ２Ｏ５（９９.９７％、２ＭｏｌＶ２Ｏ５、ＧｆＥ Ｕｍｗｅｌｔｔｅｃｈｎｉｋ ＧｍｂＨ、Ｄ−９０４３１ Ｎｕｒｎｂｅｒｇ，Ｇｅｒｍａｎｙ）をゆっくりと加えた。得られた懸濁液を９０℃に加熱した。次に、３５１．４２ｇのＨ３ＰＯ３（９８％、４．２ＭｏｌＰ、Ｃｒｏｓｓ Ｏｒｇａｎｉｃｓ，Ｂ−２４４０ Ｇｅｅｌ，Ｂｅｌｇｉｅｎ）を加えた。更に２０分攪拌した後、２０７．５２ｇのＨ３ＰＯ４（８５％、１．８ＭｏｌＰ，Ｆａ．Ｒｉｅｄｅｌ−ｄｅ−Ｈａｅｎ，Ｄ−３０９２６ Ｓｅｅｌｚｅ Ｇｅｒｍａｎｙ）を加えた。得られた水性混合物を窒素を流しながら、９０℃で１６時間、攪拌した。次に溶液を、スプレー乾燥器（タイプ Ｍｉｎｏｒ ＭＭ，Ｆａ．Ｎｉｒｏ，Ｄａｎｍａｒｋ）（入口温度＝３３０℃、出口温度＝１０６℃）内で、窒素下に乾燥した。
【０１２１】
これから得られた５０ｇのグレーブラックのスプレー粉を窒素を流しながら（１５ＮＬ／ｈ）、実験室回転炉（ＢＡＳＦ）内の、連続的に回転する（７ｒｐｍ）１ｌ−クオーツボール（石英球）内で１時間、最終温度Ｔ＝７００℃まで加熱し、そしてこの温度で１時間保持し、そして次にＮ２を流しながら室温まで冷却した。こから得られた粉は、生成物Ｌｉ３Ｖ２（ＰＯ４）３とイソストラクチャーのＬｉ３Ｆｅ２（ＰＯ４）３の単相構造を示した。走査電子顕微鏡は、粉は、約３０μｍの中位の球サイズを有する球体を有することを示した。解析したＣ−含有量は、１３．０質量％であった。
【０１２２】
実施例５：
ＬｉＯＨ＊Ｈ２Ｏ、Ｖ２Ｏ５、Ｎ２Ｈ４＊Ｈ２Ｏ、Ｈ３ＰＯ３、Ｈ３ＰＯ４からのＬｉ３Ｖ２（ＰＯ４）３
式：Ｖ２Ｏ５＋０．５Ｎ２Ｈ４＊Ｈ２Ｏ＝“Ｖ２Ｏ４”＋０．５Ｎ２＋２Ｈ２Ｏ
３ＬｉＯＨ＊Ｈ２Ｏ＋“Ｖ２Ｏ４”＋１Ｈ３ＰＯ３＋２Ｈ３ＰＯ４＝Ｌｉ３Ｖ２（ＰＯ４）３＋９Ｈ２Ｏ
【０１２３】
６ｌのＨ２Ｏを、Ｎ２流（５０ＮＬ／ｈ）下に、８０℃で、外部から加熱可能な１０ｌ−ビーカーに挿入した。更なる処理の間、Ｎ２流による被覆を維持した。２６２．４５ｇのＬｉＯＨ＊Ｈ２Ｏ（５７．４９％ ＬｉＯＨ、６．３ｍｏｌＬｉ、Ｃｈｅｍｅｔａｌｌ ＧｍｂＨ、Ｄ−６０４８７ Ｆｒａｎｋｆｕｒｔ，Ｇｅｒｍａｎｙ）を、攪拌しながら加え、そして溶解させて透明で無色の溶液を得た。３６３．７６ｇのＶ２Ｏ５（９９.９７％、２ｍｏｌＶ２Ｏ５、ＧｆＥ Ｕｍｗｅｌｔｔｅｃｈｎｉｋ ＧｍｂＨ、Ｄ−９０４３１ Ｎｕｒｎｂｅｒｇ，Ｇｅｒｍａｎｙ）を加えた。Ｖ２Ｏ５が溶解した後、透明で、黄色の溶液が得られた。この溶液に、５５．０７ｇのＮ２Ｈ４＊Ｈ２Ｏ（９９．９５％、１．１ｍｏｌＮ２Ｈ４、Ｍｅｒｃｋ、Ｄ−６４２９５ Ｄａｒｍｓｔａｄｔ、Ｇｅｒｍａｎｙ）を１５分間にわたり加えた。この溶液に、１６７．３４ｇのＨ３ＰＯ３（９８％、２ｍｏｌＰ、Ａｃｒｏｓｓ Ｏｒｇａｎｉｃｓ，Ｂ−２４４０ Ｇｅｅｌ，Ｂｅｌｇｉｅｎ）を、０．５分間にわたり加えた。４６１．１６ｇのＨ３ＰＯ４（８５％、４ＭｏｌＰ，Ｆａ．Ｒｉｅｄｅｌ−ｄｅ−Ｈａｅｎ，Ｄ−３０９２６ Ｓｅｅｌｚｅ，Ｇｅｒｍａｎｙ）を加えた。目視可能な固体を有しない、ダークブルー−ブラック色の水性混合物が得られた。得られた水性混合物を窒素を流しながら、９０℃で１６時間、攪拌した。次に溶液を、スプレー乾燥器（タイプ Ｍｉｎｏｒ ＭＭ，Ｆａ．Ｎｉｒｏ，Ｄａｎｍａｒｋ）（入口温度＝３３０℃、出口温度＝１０６℃）内で、窒素下に乾燥した。これから得られたスプレー粉は、Ｘ線粉回折パターンで、アモルファスの構造を示した。
【０１２４】
次に、得られた５０ｇのスプレー粉を窒素を流しながら（１５ＮＬ／ｈ）、実験室回転炉（ＢＡＳＦ）内の、連続的に回転する（７ｒｐｍ）１ｌ−クリスタルボール内で１時間、最終温度Ｔまで加熱し、そしてこの温度で１時間保持し、そして次にＮ２を流しながら室温まで冷却した。
【０１２５】
７００℃の最終温度Ｔでは、粉は、ＢＥＴ表面積が０．５ｍ２／ｇであり、及びＸ線粉回折パターンが、基本的に、生成物Ｌｉ３Ｖ２（ＰＯ４）３とイソストラクチャーのＬｉ３Ｆｅ２（ＰＯ４）３の単相構造を示した。走査電子顕微鏡は、粉は、約３０μｍの中位の球サイズを有する球体を有することを示した。
【０１２６】
実施例６：
ＬｉＯＨ＊Ｈ２Ｏ、Ｖ２Ｏ５、Ｃ６Ｈ１２Ｏ６（グルコース）、Ｈ３ＰＯ３、Ｈ３ＰＯ４からのＬｉ３Ｖ２（ＰＯ４）３
式：Ｖ２Ｏ５＋Ｃ６Ｈ１２Ｏ６（グルコース）→“Ｖ２Ｏ４”＋“酸化されたグルコース”
３ＬｉＯＨ＊Ｈ２Ｏ＋“Ｖ２Ｏ４”＋１Ｈ３ＰＯ３＋２Ｈ３ＰＯ４＝Ｌｉ３Ｖ２（ＰＯ４）３＋９Ｈ２Ｏ
【０１２７】
６ｌの水を、Ｎ２流（５０ＮＬ／ｈ）下に、８０℃で、外部から加熱可能な１０ｌ−ビーカーに挿入した。更なる処理の間、Ｎ２流による被覆を維持した。２６２．４５ｇのＬｉＯＨ＊Ｈ２Ｏ（５７．４９％ ＬｉＯＨ、６．３ｍｏｌＬｉ、Ｃｈｅｍｅｔａｌｌ ＧｍｂＨ、Ｄ−６０４８７ Ｆｒａｎｋｆｕｒｔ，Ｇｅｒｍａｎｙ）を、攪拌しながら加え、そして溶解させて透明で無色の溶液を得た。３６３．７６ｇのＶ２Ｏ５（９９.９７％、２ｍｏｌＶ２Ｏ５、ＧｆＥ Ｕｍｗｅｌｔｔｅｃｈｎｉｋ ＧｍｂＨ、Ｄ−９０４３１ Ｎｕｒｎｂｅｒｇ，Ｇｅｒｍａｎｙ）を加えた。Ｖ２Ｏ５が溶解した後、透明で、黄色の溶液が得られた。この溶液に、２１７．９９ｇのＣ６Ｈ１２Ｏ６（グルコース、９９．９％、１．１ｍｏｌＣ６Ｈ１２Ｏ６、Ｃａｒｌ Ｒｏｔｈ ＧｍｂＨ＆Ｃｏ．，７６１８５ Ｋａｒｌｓｒｕｈｅ，Ｇｅｒｍａｎｙ）を１５分間にわたり加えた。この溶液に、１６７．３４ｇのＨ３ＰＯ３（９８％、２ｍｏｌＰ、Ａｃｒｏｓｓ Ｏｒｇａｎｉｃｓ，Ｂ−２４４０ Ｇｅｅｌ，Ｂｅｌｇｉｕｍ）を、０．５分間にわたり加えた。４６１．１６ｇのＨ３ＰＯ４（８５％、４ＭｏｌＰ，Ｆａ．Ｒｉｅｄｅｌ−ｄｅ−Ｈａｅｎ，Ｄ−３０９２６ Ｓｅｅｌｚｅ，Ｇｅｒｍａｎｙ）を加えた。目視可能な固体を有しない、ダークブルー−ブラック色の水性混合物が得られた。得られた水性混合物を窒素を流しながら、９０℃で１６時間、攪拌した。次に溶液を、スプレー乾燥器（タイプ Ｍｉｎｏｒ ＭＭ，Ｆａ．Ｎｉｒｏ，Ｄａｎｍａｒｋ）（入口温度＝３３０℃、出口温度＝１０６℃）内で、窒素下にスプレー乾燥した。これから得られたダークグレーのスプレー粉は、ＸＲＤ−粉ダイヤグラムで、アモルファスの構造を示した。
【０１２８】
次に、得られた５０ｇのスプレー粉を窒素を流しながら（１５ＮＬ／ｈ）、実験室回転炉（ＢＡＳＦ）内の、連続的に回転する（７ｒｐｍ）１ｌ−クリスタルボール内で１時間、最終温度Ｔまで加熱し、そしてこの温度で１時間保持し、そして次にＮ２を流しながら室温まで冷却した。
【０１２９】
７００℃の最終温度Ｔでは、粉は、ＢＥＴ表面積が０．８ｍ２／ｇであり、及びＸ線粉回折パターンが、基本的に、生成物Ｌｉ３Ｖ２（ＰＯ４）３とイソストラクチャーのＬｉ３Ｆｅ２（ＰＯ４）３の単相構造を示した。走査電子顕微鏡は、粉は、約３０μｍの中位の球サイズを有する球体を有することを示した。
【０１３０】
実施例７：
ＬｉＯＨ＊Ｈ２Ｏ、Ｖ２Ｏ５、Ｈ３ＰＯ３（“化学量論”）からのＬｉ３Ｖ２（ＰＯ４）３
３ＬｉＯＨ＊Ｈ２Ｏ＋Ｖ２Ｏ５＋３Ｈ３ＰＯ３→Ｌｉ３Ｖ２（ＰＯ４）３
可能な反応経路：
３ＬｉＯＨ＊Ｈ２Ｏ＋Ｖ２Ｏ５＋３Ｈ３ＰＯ３→Ｌｉ３Ｖ２（ＰＯ４）３＋８Ｈ２Ｏ＋Ｈ２
【０１３１】
６ｌの水を、Ｎ２流（５０ＮＬ／ｈ）下に、８５℃で、外部から加熱可能な１０ｌ−ガラス−反応器に挿入した。更なる処理の間、Ｎ２流による被覆を維持した。２６２．４５ｇのＬｉＯＨ＊Ｈ２Ｏ（５７．４９％ ＬｉＯＨ、６．３ｍｏｌＬｉ、Ｃｈｅｍｅｔａｌｌ ＧｍｂＨ、Ｄ−６０４８７ Ｆｒａｎｋｆｕｒｔ，Ｇｅｒｍａｎｙ）を、攪拌しながら加え、そして溶解させて透明で無色の溶液を得た。３６３．７６ｇのＶ２Ｏ５（９９.９７％、２ＭｏｌＶ２Ｏ５、ＧｆＥ Ｕｍｗｅｌｔｔｅｃｈｎｉｋ ＧｍｂＨ、Ｄ−９０４３１ Ｎｕｒｎｂｅｒｇ，Ｇｅｒｍａｎｙ）を加えた。Ｖ２Ｏ５が溶解した後、透明で、黄色の溶液が得られた。この溶液に、５０２．０４ｇのＨ３ＰＯ３（９８％、６ｍｏｌＰ、Ａｃｒｏｓ Ｏｒｇａｎｉｃｓ，Ｂ−２４４０ Ｇｅｅｌ，Ｂｅｌｇｉｕｍ）を、３分間にわたり加えた。目視可能な固体を有しない、ダークブルー−ブラック色の水性混合物が得られた。得られた水性混合物を窒素を流しながら、９０℃で１６時間、攪拌した。次に溶液を、スプレー乾燥器（タイプ Ｍｉｎｏｒ ＭＭ，Ｆａ．Ｎｉｒｏ，Ｄａｎｍａｒｋ）（入口温度＝３３０℃、出口温度＝１０６℃）内で、窒素下にスプレー乾燥した。これから得られたダークグレーのスプレー粉は、Ｘ線粉回折パターンで、（図１に類似）アモルファスの構造を示した。
【０１３２】
次に、得られた５０ｇのスプレー粉を窒素を流しながら（１５ＮＬ／ｈ）、実験室回転炉（ＢＡＳＦ）内の、連続的に回転する（７ｒｐｍ）１ｌ−クリスタルボール内で１時間、最終温度Ｔまで加熱し、そしてこの温度で１時間保持し、そして次にＮ２を流しながら室温まで冷却した。
【０１３３】
実施例７．１
４００℃の最終温度Ｔでは、粉は、ＢＥＴ表面積が０．７ｍ２／ｇであり、及びＸ線粉回折パターンは、基本的に、Ｘ線アモルファス構造（図１に類似）を示した。化学分析は、Ｌｉ３．１Ｖ２（ＰＯ４）３．０の組成を示した。走査電子顕微鏡は、粉は、約３０μｍの中位の球サイズを有する球体を有することを示した。
【０１３４】
実施例７．２
５００℃の最終温度Ｔでは、粉は、ＢＥＴ表面積が７．７ｍ２／ｇであり、及びＸ線粉回折パターンは、基本的に、生成物Ｌｉ３Ｖ２（ＰＯ４）３とイソストラクチャーのＬｉ３Ｆｅ２（ＰＯ４）３の単相構造を示した。化学分析は、Ｌｉ３．１Ｖ２（ＰＯ４）３．０の組成を示した。走査電子顕微鏡は、粉は、約３０μｍの中位の球サイズを有する球体を有することを示した。
【０１３５】
実施例７．３
６００℃の最終温度Ｔでは、粉は、ＢＥＴ表面積が３．７ｍ２／ｇであり、及びＸ線粉回折パターンは、基本的に、生成物Ｌｉ３Ｖ２（ＰＯ４）３とイソストラクチャーのＬｉ３Ｆｅ２（ＰＯ４）３の単相構造を示した。化学分析は、Ｌｉ３．１Ｖ２（ＰＯ４）３．０の組成を示した。走査電子顕微鏡は、粉は、約３０μｍの中位の球サイズを有する球体を有することを示した。
【０１３６】
実施例７．４
７００℃の最終温度Ｔでは、粉は、ＢＥＴ表面積が１．０ｍ２／ｇであり、及びＸ線粉回折パターンは、基本的に、生成物Ｌｉ３Ｖ２（ＰＯ４）３とイソストラクチャーのＬｉ３Ｆｅ２（ＰＯ４）３の単相構造を示した。化学分析は、Ｌｉ３．１Ｖ２（ＰＯ４）３．０の組成を示した。走査電子顕微鏡は、粉は、約３０μｍの中位の球サイズを有する球体を有することを示した。
【０１３７】
実施例７．５
７５０℃の最終温度Ｔでは、粉は、ＢＥＴ表面積が０．４ｍ２／ｇであり、及びＸ線粉回折パターンは、基本的に、生成物Ｌｉ３Ｖ２（ＰＯ４）３とイソストラクチャーのＬｉ３Ｆｅ２（ＰＯ４）３の単相構造を示した。化学分析は、Ｌｉ３．１Ｖ２（ＰＯ４）３．０の組成を示した。走査電子顕微鏡は、粉は、約３０μｍの中位の球サイズを有する球体を有することを示した。
【図１】
0005705541.tif 000002
【図２】
0005705541.tif 000003
【図３】
0005705541.tif 000004
【図４】
0005705541.tif 000005